(57)【要約】【課題】より高性能、高信頼性の半導体装置を低コストで、歩留まりよく作製できる技術を提供することも目的とする。【解決手段】第１の絶縁層上に第１の導電層と、第１の導電層上に第１の導電層に達する開口を含む第２の絶縁層と、第２の絶縁層上に集積回路部とアンテナとを電気的に接続する信号配線層及び信号配線層に隣接する第２の導電層とを有し、第２の導電層は、開口において第１の導電層と接しており、第１の導電層は、信号配線層と第２の絶縁層を介して重なっている半導体装置とする。【選択図】図１
2007005782.tif 000002
【特許請求の範囲】
【請求項１】
第１の絶縁層上に第１の導電層と、前記第１の導電層上に前記第１の導電層に達する開口を含む第２の絶縁層と、前記第２の絶縁層上に集積回路部とアンテナとを電気的に接続する信号配線層及び前記信号配線層に隣接する第２の導電層とを有し、
前記第２の導電層は、前記開口において前記第１の導電層と接しており、
前記第１の導電層は、前記信号配線層と第２の絶縁層を介して重なっていることを特徴とする半導体装置。
【請求項２】
第１の絶縁層上に第１の導電層と、前記第１の導電層上に前記第１の導電層に達する第１の開口及び第２の開口を含む第２の絶縁層と、前記第２の絶縁層上に集積回路部とアンテナとを電気的に接続する信号配線層及び前記信号配線層を間に挟んで隣接する第２の導電層及び第３の導電層とを有し、
前記第１の導電層は、前記第１の開口において前記第２の導電層と、前記第２の開口において前記第３の導電層と、それぞれ接していることを特徴とする半導体装置。
【請求項３】
第１の絶縁層上に集積回路部とアンテナとを電気的に接続する信号配線層及び前記信号配線層に隣接する第１の導電層と、前記信号配線層及び前記第１の導電層上に、前記第１の導電層に達する開口を含む第２の絶縁層と、前記第２の絶縁層上に第２の導電層とを有し、
前記第２の導電層は、前記開口において前記第１の導電層と接しており、
前記第２の導電層は、前記信号配線層と第２の絶縁層を介して重なっていることを特徴とする半導体装置。
【請求項４】
第１の絶縁層上に集積回路部とアンテナとを電気的に接続する信号配線層及び前記信号配線層を間に挟んで隣接する第１の導電層及び第２の導電層と、前記信号配線層、前記第１の導電層及び前記第２の導電層上に、前記第１の導電層に達する第１の開口及び前記第２の導電層に達する第２の開口を含む第２の絶縁層と、前記第２の絶縁層上に第３の導電層とを有し、
前記第３の導電層は、前記第１の開口において前記第１の導電層と、前記第２の開口において前記第２の導電層と、それぞれ接していることを特徴とする半導体装置。
【請求項５】
第１の絶縁層上に第１の導電層と、前記第１の導電層上に第１の開口及び第２の開口を含む第２の絶縁層と、前記第２の絶縁層上に集積回路部とアンテナとを電気的に接続する信号配線層及び前記信号配線層を間に挟んで隣接する第２の導電層及び第３の導電層と、前記信号配線層、前記第２の導電層及び第３の導電層上に前記第２の導電層に達する第３の開口及び前記第３の導電層に達する第４の開口を含む第３の絶縁層と、前記第３の絶縁層上に第４の導電層とを有し、
前記第１の導電層は、前記第１の開口において前記第２の導電層と、前記第２の開口において前記第３の導電層とそれぞれ接し、
前記第４の導電層は、前記第３の開口において前記第２の導電層と、前記第４の開口において前記第３の導電層とそれぞれ接していることを特徴とする半導体装置。
【請求項６】
請求項１乃至５のいずれか一項において、前記集積回路部は薄膜トランジスタを有することを特徴とする半導体装置。
【請求項７】
請求項１乃至６のいずれか一項において、前記集積回路部は記憶素子を有することを特徴とする半導体装置。
【請求項８】
請求項１乃至７のいずれか一項において、前記集積回路部、信号配線層、及びアンテナは可撓性を有する基板上に含むことを特徴とする半導体装置。
【請求項９】
第１の絶縁層上に第１の導電層を形成し、
前記第１の導電層上に前記第１の導電層に達する開口を含む第２の絶縁層を形成し、
前記第２の絶縁層上に導電膜を形成し、
前記導電膜を加工して、前記第１の導電層と前記第２の絶縁層を介して重なり、かつ集積回路部とアンテナとを電気的に接続する信号配線層と、前記信号配線層に隣接し、かつ前記開口において前記第１の導電層と接する第２の導電層とを形成することを特徴とする半導体装置の作製方法。
【請求項１０】
第１の絶縁層上に第１の導電層を形成し、
前記第１の導電層上に前記第１の導電層に達する第１の開口及び第２の開口を含む第２の絶縁層を形成し、
前記第２の絶縁層上に導電膜を形成し、
前記導電膜を加工して、前記第１の導電層と前記第２の絶縁層を介して重なり、かつ集積回路部とアンテナとを電気的に接続する信号配線層と、前記信号配線層に隣接し、かつ前記開口において前記第１の導電層と接する第２の導電層とを形成することを特徴とする半導体装置の作製方法。
【請求項１１】
第１の絶縁層上に導電膜を形成し、
前記導電膜を加工して、集積回路部とアンテナとを電気的に接続する信号配線層と、前記信号配線層に隣接する第１の導電層とを形成し、
前記信号配線層及び前記第１の導電層上に、前記第１の導電層に達する開口を含む第２の絶縁層を形成し、
前記第２の絶縁層上に前記開口において前記第１の導電層と接する第２の導電層を形成することを特徴とする半導体装置の作製方法。
【請求項１２】
第１の絶縁層上に導電膜を形成し、
前記導電膜を加工して、集積回路部とアンテナとを電気的に接続する信号配線層と、前記信号配線層を間に挟んで隣接する第１の導電層及び第２の導電層とを形成し、
前記信号配線層、前記第１の導電層及び前記第２の導電層上に、前記第１の導電層に達する第１の開口及び前記第２の導電層に達する第２の開口を含む第２の絶縁層を形成し、
前記第２の絶縁層上に前記第１の開口において前記第１の導電層と、前記第２の開口において前記第２の導電層とそれぞれ接する第３の導電層を形成することを特徴とする半導体装置の作製方法。
【請求項１３】
第１の絶縁層上に第１の導電層を形成し、
前記第１の導電層上に第１の開口及び第２の開口を含む第２の絶縁層を形成し、
前記第２の絶縁層上に導電膜を形成し、
前記導電膜を加工して、集積回路部とアンテナとを電気的に接続する信号配線層と、前記信号配線層を間に挟んで隣接し、かつ前記第１の開口において前記第１の導電層と接する第２の導電層及び前記第２の開口において前記第１の導電層と接する前記第３の導電層とを形成し、
前記信号配線層、前記第２の導電層及び第３の導電層上に前記第２の導電層に達する第３の開口及び前記第３の導電層に達する第４の開口を含む第３の絶縁層を形成し、
前記第３の絶縁層上に前記第３の開口において前記第２の導電層と、前記第４の開口において前記第３の導電層とそれぞれ接する第４の導電層とを形成することを特徴とする半導体装置の作製方法。
【請求項１４】
請求項９乃至１３のいずれか一項において、前記集積回路部に薄膜トランジスタを形成することを特徴とする半導体装置の作製方法。
【請求項１５】
請求項９乃至１４のいずれか一項において、前記集積回路部に記憶素子を形成することを特徴とする半導体装置の作製方法。
【請求項１６】
請求項９乃至１５のいずれか一項において、前記集積回路部、信号配線層、及びアンテナは可撓性を有する基板上に形成することを特徴とする半導体装置の作製方法。
【発明の詳細な説明】
【技術分野】
【０００１】
本発明は、半導体装置、及び半導体装置の作製方法に関する。
【背景技術】
【０００２】
近年、個々の対象物にＩＤ（個体識別番号）を与えることで、その対象物の履歴等の情報を明確にし、生産・管理等に役立てるといった個体認識技術が注目されている。その中でも、非接触でデータの送受信が可能な半導体装置の開発が進められている。このような半導体装置として、特に、ＲＦＩＤ（Ｒａｄｉｏ  Ｆｒｅｑｕｅｎｃｙ  Ｉｄｅｎｔｉｆｉｃａｔｉｏｎ）（ＩＤタグ、ＩＣタグ、ＩＣチップ、ＲＦタグ（Ｒａｄｉｏ  Ｆｒｅｑｕｅｎｃｙ）、無線タグ、電子タグ、無線チップともよばれる）等が企業内、市場等で導入され始めている。
【０００３】
これらの半導体装置の多くは、アンテナと集積回路から構成される。例えば、集積回路として情報記憶部品がモジュール基板に実装され、アンテナを有しており、情報記憶部品とアンテナとは電気的に接続されている（例えば特許文献１参照。）。
【特許文献１】特開２０００―９０２２２号公報
【発明の開示】
【発明が解決しようとする課題】
【０００４】
集積回路とアンテナとの信号の送受を信号線で行う場合、扱う周波数によっては、十分な伝搬特性が得られず、伝送損失が生じる。また、信号線の電磁シールド性が十分ではなく集積回路の信号配線への干渉などの電気的不良が生ずる。
【０００５】
そこで、本発明では、集積回路とアンテナとの信号の伝搬特性による損失を低減した高性能かつ信頼性の高い半導体装置を提供することを課題とする。
【課題を解決するための手段】
【０００６】
本発明の半導体装置の一は、第１の絶縁層上に第１の導電層と、第１の導電層上に第１の導電層に達する開口を含む第２の絶縁層と、第２の絶縁層上に集積回路部とアンテナとを電気的に接続する信号配線層及び信号配線層に隣接する第２の導電層とを有し、第２の導電層は、開口において第１の導電層と接しており、第１の導電層は、信号配線層と第２の絶縁層を介して重なっている。
【０００７】
本発明の半導体装置の一は、第１の絶縁層上に第１の導電層と、第１の導電層上に第１の導電層に達する第１の開口及び第２の開口を含む第２の絶縁層と、第２の絶縁層上に集積回路部とアンテナとを電気的に接続する信号配線層及び信号配線層を間に挟んで隣接する第２の導電層及び第３の導電層とを有し、第１の導電層は、第１の開口において第２の導電層と、第２の開口において第３の導電層と、それぞれ接している。
【０００８】
本発明の半導体装置の一は、第１の絶縁層上に集積回路部とアンテナとを電気的に接続する信号配線層及び信号配線層に隣接する第１の導電層と、信号配線層及び第１の導電層上に、第１の導電層に達する開口を含む第２の絶縁層と、第２の絶縁層上に第２の導電層とを有し、第２の導電層は、開口において第１の導電層と接しており、第２の導電層は、信号配線層と第２の絶縁層を介して重なっている。
【０００９】
本発明の半導体装置の一は、第１の絶縁層上に集積回路部とアンテナとを電気的に接続する信号配線層及び信号配線層を間に挟んで隣接する第１の導電層及び第２の導電層と、信号配線層、第１の導電層及び第２の導電層上に、第１の導電層に達する第１の開口及び第２の導電層に達する第２の開口を含む第２の絶縁層と、第２の絶縁層上に第３の導電層とを有し、第３の導電層は、第１の開口において第１の導電層と、第２の開口において第２の導電層と、それぞれ接している。
【００１０】
本発明の半導体装置の一は、第１の絶縁層上に第１の導電層と、第１の導電層上に第１の開口及び第２の開口を含む第２の絶縁層と、第２の絶縁層上に集積回路部とアンテナとを電気的に接続する信号配線層及び信号配線層を間に挟んで隣接する第２の導電層及び第３の導電層と、信号配線層、第２の導電層及び第３の導電層上に第２の導電層に達する第３の開口及び第３の導電層に達する第４の開口を含む第３の絶縁層と、第３の絶縁層上に第４の導電層とを有し、第１の導電層は、第１の開口において第２の導電層と、第２の開口において第３の導電層とそれぞれ接し、第４の導電層は、第３の開口において第２の導電層と、第４の開口において第３の導電層とそれぞれ接している。
【００１１】
本発明の半導体装置の作製方法の一は、第１の絶縁層上に第１の導電層を形成し、第１の導電層上に第１の導電層に達する開口を含む第２の絶縁層を形成し、第２の絶縁層上に導電膜を形成し、導電膜を加工して、第１の導電層と第２の絶縁層を介して重なり、かつ集積回路部とアンテナとを電気的に接続する信号配線層と、信号配線層に隣接し、かつ開口において第１の導電層と接する第２の導電層とを形成する。
【００１２】
本発明の半導体装置の作製方法の一は、第１の絶縁層上に第１の導電層を形成し、第１の導電層上に第１の導電層に達する第１の開口及び第２の開口を含む第２の絶縁層を形成し、第２の絶縁層上に導電膜を形成し、導電膜を加工して、第１の導電層と第２の絶縁層を介して重なり、かつ集積回路部とアンテナとを電気的に接続する信号配線層と、信号配線層に隣接し、かつ第１の開口及び第２の開口において第１の導電層と接する第２の導電層とを形成する。
【００１３】
本発明の半導体装置の作製方法の一は、第１の絶縁層上に導電膜を形成し、導電膜を加工して、集積回路部とアンテナとを電気的に接続する信号配線層と、信号配線層に隣接する第１の導電層とを形成し、信号配線層及び第１の導電層上に、第１の導電層に達する開口を含む第２の絶縁層を形成し、第２の絶縁層上に開口において第１の導電層と接する第２の導電層を形成する。
【００１４】
本発明の半導体装置の作製方法の一は、第１の絶縁層上に導電膜を形成し、導電膜を加工して、集積回路部とアンテナとを電気的に接続する信号配線層と、信号配線層を間に挟んで隣接する第１の導電層及び第２の導電層とを形成し、信号配線層、第１の導電層及び第２の導電層上に、第１の導電層に達する第１の開口及び第２の導電層に達する第２の開口を含む第２の絶縁層を形成し、第２の絶縁層上に第１の開口において第１の導電層と、第２の開口において第２の導電層とそれぞれ接する第３の導電層を形成する。
【００１５】
本発明の半導体装置の作製方法の一は、第１の絶縁層上に第１の導電層を形成し、第１の導電層上に第１の開口及び第２の開口を含む第２の絶縁層を形成し、第２の絶縁層上に導電膜を形成し、導電膜を加工して、集積回路部とアンテナとを電気的に接続する信号配線層と、信号配線層を間に挟んで隣接し、かつ第１の開口において第１の導電層と接する第２の導電層及び第２の開口において第１の導電層と接する第３の導電層とを形成し、信号配線層、第２の導電層及び第３の導電層上に第２の導電層に達する第３の開口及び第３の導電層に達する第４の開口を含む第３の絶縁層を形成し、第３の絶縁層上に第３の開口において第２の導電層と、第４の開口において第３の導電層とそれぞれ接する第４の導電層とを形成する。
【００１６】
本発明の半導体装置において、集積回路部に薄膜トランジスタ、又は記憶素子を有してもよく、集積回路部、信号配線層、及びアンテナは可撓性を有する基板上に有する構成としてもよい。また、集積回路、信号配線層、及びアンテナをガラス基板上に形成した後、ガラス基板より剥離し、可撓性を有する基板に転置してもよい。
【発明の効果】
【００１７】
本発明により、信号配線層を囲む形で導電層を配置することにより、アンテナからの受信または送信の信号の伝搬特性を向上できる。また、電磁シールド性に優れるため、集積回路の信号配線への干渉を防ぐことができる。よって、高性能かつ信頼性の高い半導体装置を提供することができる。
【発明を実施するための最良の形態】
【００１８】
以下に、本発明の実施の形態を図面に基づいて説明する。但し、本発明は多くの異なる態様で実施することが可能であり、本発明の趣旨及びその範囲から逸脱することなくその形態及び詳細を様々に変更し得ることは当業者であれば容易に理解される。従って、本実施の形態の記載内容に限定して解釈されるものではない。なお、実施の形態を説明するための全図において、同一部分又は同様な機能を有する部分には同一の符号を付し、その繰り返しの説明は省略する。
【００１９】
（実施の形態１）
本実施の形態は、本発明の半導体装置の一例であり、図１を用いて説明する。
【００２０】
図１（ａ）は本実施の形態の半導体装置の上面図、図１（ｂ）は線Ａ―Ｂによる断面図である。本実施の形態の半導体装置は、アンテナからの受信信号または送信信号のための信号配線層１、導電層２ａ、導電層２ｂ、導電層２ｃ、開口３ａ及び開口３ｂを含む絶縁層４、絶縁層５を有する。また導電層２ａ、導電層２ｂ、導電層２ｃは信号配線層が受信送信する信号（例えば高周波信号）の基準となっており、任意の電位に設定される。導電層２ａ及び導電層２ｂと、導電層２ｃとは信号の伝搬方向に沿って複数のビアで接続した構造である。
【００２１】
導電層２ａ、導電層２ｂ、及び信号配線層１は別工程で形成してもよいし、同工程、同材料で形成してもよい。同工程、同材料で作製する場合、開口３ａ及び開口３ｂを含む絶縁層４上に導電膜を形成し、導電膜をエッチング等で加工し、導電層２ａ、導電層２ｂ、及び信号配線層１を形成するとよい。
【００２２】
信号配線層１を挟む形で導電層２ａ、導電層２ｂが信号配線層１に平行に２本配置されており、また、厚さ方向の下方向に導電層２ｃが配置されている。導電層２ｃは、信号配線層１の左右の導電層２ａ、導電層２ｂと複数のビアとなる開口３ａ、開口３ｂで接続されている。導電層２ａ、導電層２ｂ、導電層２ｃは、信号配線層１より放射される電気信号を遮断する機能を有する。よって、信号配線層に対して積層体の厚さ方向の下方向と左右方向に導電層２ａ、導電層２ｂ、導電層２ｃを設けることで電磁シールド性が向上し、アンテナからの受信信号または送信信号の伝搬特性が良くなり、高周波信号であっても伝送損失が軽減できる。
【００２３】
本発明により、信号配線層を囲む形で導電層を配置することにより、アンテナからの受信または送信の信号の伝搬特性を向上できる。また、電磁シールド性に優れるため、集積回路の信号配線への干渉を防ぐことができる。よって、高性能かつ信頼性の高い半導体装置を提供することができる。
【００２４】
（実施の形態２）
本実施の形態は、本発明の半導体装置の一例であり、図２を用いて説明する。
【００２５】
図２（ａ）は本実施の形態における半導体装置の上面図、図２（ｂ）は線Ｃ―Ｄによる断面図である。本実施の形態の半導体装置は、アンテナからの受信信号または送信信号のための信号配線層２１、導電層２２ａ、導電層２２ｂ、導電層２２ｃ、開口２３ａ及び開口２３ｂを含む絶縁層２４、絶縁層２５を有する。また導電層２２ａ、導電層２２ｂ、導電層２２ｃは信号配線層が受信送信する信号（例えば高周波信号）の基準となっており、任意の電位に設定される。導電層２２ａ及び導電層２２ｂと、導電層２２ｃとは信号の伝搬方向に沿って複数のビアで接続した構造である。
【００２６】
導電層２２ａ、導電層２２ｂ、及び信号配線層２１は別工程で形成してもよいし、同工程、同材料で形成してもよい。同工程、同材料で作製する場合、絶縁層２５上に導電膜を形成し、導電膜をエッチング等で加工し、導電層２２ａ、導電層２２ｂ、及び信号配線層２１を形成するとよい。
【００２７】
信号配線層２１を挟む形で導電層２２ａ、導電層２２ｂが信号配線層２１に平行に２本配置されており、また、積層体の厚さ方向の上方向に導電層２２ｃが配置されて、導電層２２ｃは、信号配線層２１の左右の導電層２２ａ、導電層２２ｂと複数のビアである開口２３ａ、開口２３ｂで接続されている。導電層２２ａ、導電層２２ｂ、導電層２２ｃは、信号配線層２１より放射される電気信号を遮断する機能を有する。よって、信号配線層２１に対して積層体の厚さ方向の上方向と左右方向に導電層２２ａ、導電層２２ｂ、導電層２２ｃを設けることで電磁シールド性が向上し、アンテナからの受信信号または送信信号の伝搬特性が良くなり、高周波信号であっても伝送損失が軽減できる。
【００２８】
本発明により、信号配線層を囲む形で導電層を配置することにより、アンテナからの受信または送信の信号の伝搬特性を向上できる。また、電磁シールド性に優れるため、集積回路の信号配線への干渉を防ぐことができる。よって、高性能かつ信頼性の高い半導体装置を提供することができる。
【００２９】
（実施の形態３）
本実施の形態は、本発明の半導体装置の一例であり、図３を用いて説明する。
【００３０】
図３（ａ）は本実施の形態における半導体装置の上面図、図３（ｂ）は線Ｅ―Ｆによる断面図である。アンテナからの受信信号または送信信号のための信号配線層３１、導電層３２ａ、導電層３２ｂ、導電層３２ｃ、導電層３２ｄ、開口３３ａ及び開口３３ｂを含む絶縁層３４及び絶縁層３６、絶縁層３５を有している。また導電層３２ａ、導電層３２ｂ、導電層３２ｃ、導電層３２ｄは信号配線層が受信送信する信号（例えば高周波信号）の基準となっており、任意の電位に設定される。導電層３２ａ及び導電層３２ｂと、導電層３２ｃ及び導電層３２ｄとは信号の伝搬方向に沿って複数のビアで接続した構造である。
【００３１】
導電層３２ａ、導電層３２ｂ、及び信号配線層３１は別工程で形成してもよいし、同工程、同材料で形成してもよい。同工程、同材料で作製する場合、導電層３２ｃに達する開口３３ａ及び開口３３ｂを含む絶縁層３４上に導電膜を形成し、導電膜をエッチング等で加工し、導電層３２ａ、導電層３２ｂ、及び信号配線層３１を形成するとよい。
【００３２】
信号配線層３１を挟む形で導電層３２ａ、導電層３２ｂが信号配線層３１に平行に２本配置されており、また、積層体の厚さ方向の上方向に導電層３２ｄが配置されており、下方向に導電層３２ｃが配置されていて、導電層３２ｃ、導電層３２ｄは、信号配線層３１の左右の導電層３２ａ、導電層３２ｂと複数の開口３３ａ、開口３３ｂで接続されている。導電層３２ａ、導電層３２ｂ、導電層３２ｃ、導電層３２ｄは、信号配線層３１より放射される電気信号を遮断する機能を有する。よって、信号配線層３１に対して積層体の厚さ方向の上下方向と左右方向に導電層３２ａ、導電層３２ｂ、導電層３２ｃ、導電層３２ｄを設けることでより電磁シールド性が向上し、アンテナからの受信信号または送信信号の伝搬特性が良くなり、高周波信号であっても伝送損失が軽減できる。
【００３３】
本発明により、信号配線層を囲む形で導電層を配置することにより、アンテナからの受信または送信の信号の伝搬特性を向上できる。また、電磁シールド性に優れるため、集積回路の信号配線への干渉を防ぐことができる。よって、高性能かつ信頼性の高い半導体装置を提供することができる。
【００３４】
（実施の形態４）
本実施の形態は、本発明の半導体装置の一例であり、図４を用いて説明する。
【００３５】
図４（ａ）は本実施の形態における半導体装置の上面図、図４（ｂ）は線Ｇ―Ｈによる断面図である。アンテナからの受信信号または送信信号のための信号配線層４１、導電層４２ａ、導電層４２ｂ、開口４３ａ及び開口４３ｂを含む絶縁層４４及び絶縁層４６、絶縁層４５を有する。また導電層４２ａ、導電層４２ｂは信号配線層が受信送信する信号（例えば高周波信号）の基準となっており、任意の電位に設定される。導電層４２ａと、導電層４２ｂとは信号の伝搬方向に沿って複数のビアで接続した構造である。
【００３６】
開口４３ａ及び開口４３ｂは、積層する絶縁層４４及び絶縁層４６に一回のエッチング工程で形成してもよいし、複数回行ってもよい。
【００３７】
信号配線層４１を挟む形で積層体の厚さ方向の上方向に導電層４２ａが配置されており、積層体の厚さ方向の下方向に導電層４２ｂが配置されていて、絶縁層４６上の導電層４２ａは、絶縁層４４下の導電層４２ｂと複数の開口４３ａ、開口４３ｂで接続されている。導電層４２ａ、導電層４２ｂは、信号配線層４１より放射される電気信号を遮断する機能を有する。また、複数の開口によって導電層４２ａ及び導電層４２ｂとは接続されており、絶縁層４６及び絶縁層４４中に存在する。よって、信号配線層４１の左右方向にも、信号配線層４１より放射される信号を遮断、反射する効果を有する導電層を有していることになる。従って信号配線層４１に対して特に積層体の厚さ方向の上下方向、また厚さ方向に垂直な左右横方向の電磁シールド性が向上し、アンテナからの受信信号または送信信号の伝搬特性が良くなり、高周波信号であっても伝送損失が軽減できる。
【００３８】
本発明により、信号配線層を囲む形で導電層を配置することにより、アンテナからの受信または送信の信号の伝搬特性を向上できる。また、電磁シールド性に優れるため、集積回路の信号配線への干渉を防ぐことができる。よって、高性能かつ信頼性の高い半導体装置を提供することができる。
【００３９】
（実施の形態５）
本実施の形態は、本発明の半導体装置の一例であり、図５を用いて説明する。
【００４０】
図５（ａ）は本実施の形態における半導体装置の上面図、図５（ｂ）は線Ｉ―Ｊによる断面図である。アンテナからの受信信号または送信信号のための信号配線層５１、導電層５２ａ、導電層５２ｂ、導電層５２ｃ、開口５３ａを含む絶縁層５４、開口５３ｂを含む絶縁層５６、絶縁層５５を有する。また導電層５２ａ、導電層５２ｂ、導電層５２ｃは信号配線層が受信送信する信号（例えば高周波信号）の基準となっており、任意の電位に設定される。導電層５２ｂと、導電層５２ａ、導電層５２ｃとは信号の伝搬方向に沿って複数のビアで接続した構造である。
【００４１】
信号配線層５１の横に信号配線層５１に平行に導電層５２ｂが配置されており、絶縁層５６上積層体の厚さ方向の上方向に導電層５２ｃが配置されており、絶縁層５４下の下方向に導電層５２ａが配置されている。導電層５２ａ、導電層５２ｂ、導電層５２ｃは、複数の開口５３ａ、開口５３ｂで接続されている。このように、信号配線層を囲んで設けられる導電層は、左右対称の形状でなくてもよく、導電層５２ａ、導電層５２ｂ、導電層５２ｃのように異なった形状であってもよい。また導電層同士のコンタクトのための開口も開口５３ａ、開口５３ｂのようにずらして設けられてもよい。導電層の形状や数は、半導体装置の目的や要求される性能を満たすように設定すればよい。導電層５２ａ、導電層５２ｂ、導電層５２ｃは、信号配線層５１より放射される電気信号を遮断する機能を有する。よって、本実施の形態では、信号配線層５１に対して厚さ方向と導電層５２ｂの方向の電磁シールド性が向上し、アンテナからの受信信号または送信信号の伝搬特性が良くなり、高周波信号であっても伝送損失が軽減できる。
【００４２】
本発明により、信号配線層を囲む形で導電層を配置することにより、アンテナからの受信または送信の信号の伝搬特性を向上できる。また、電磁シールド性に優れるため、集積回路の信号配線への干渉を防ぐことができる。よって、高性能かつ信頼性の高い半導体装置を提供することができる。
【実施例１】
【００４３】
本実施例は、本発明の半導体装置の一例であり、図６を用いて説明する。
【００４４】
図６は本実施例の半導体装置であるＲＦＩＤ６３の構成図であり、ＲＦＩＤ６３はアンテナ６１と集積回路６２とで構成され、アンテナ６１と集積回路６２とは信号配線層のよって電気的に接続されている。
【００４５】
図７に図６の領域６４の拡大図を示す。図７（Ａ）は領域６４の上面図であり、図７（Ｂ）は図７（Ａ）における線Ｌ−Ｍによる断面図である。図７（Ａ）（Ｂ）において、アンテナからの受信信号または送信信号のための信号配線層３０１、導電層３０２ａ、導電層３０２ｂ、導電層３０２ｃ、開口３０３ａ、開口３０３ｂ及び開口３０３ｃを含む絶縁層３０４、絶縁層３０５である。絶縁層３０４の下には導電層３１０が形成され、絶縁層３０４に形成される導電層３１０に達する開口３０３ａ、３０３ｂで導電層３１０と導電層３０２ａ、導電層３０２ｃとがそれぞれ接し、電気的に接続する。
【００４６】
信号配線層３０１の左右に導電層３０２ａ、導電層３０２ｂが配置されており、信号配線層３０１が途中で分岐して２方向に分かれているが、分岐後も左右に導電層３０２ａ、導電層３０２ｂ、導電層３０２ｃが配置されており、電磁シールド性の向上とクロストークを低減する効果がある。
【００４７】
図７（Ｂ）の上面図に示すように、配線層は、Ｌ字型に折れ曲がった各コーナー部であって直角三角形の一辺が１０μｍ以下、または、配線の線幅の１／２以下で、線幅の１／５以上の大きさに角部を削除し、コーナー部を丸みをおびるパターンとする。即ち、上面からみたコーナー部における配線層の外周は曲線を形成するようにする。具体的には、コーナー部の外周縁に丸みを帯びさせるため、コーナー部を挟む互いに垂直な２つの第１直線と、これら２つの第１直線と約４５度の角度をなす一つの第２直線と、で形成される直角  ２等辺三角形の部分に相当する配線層の一部を除去する。除去すると新たに２つの鈍角の部分が配線層に形成されるが、マスク設計や、エッチング条件を適宜設定することにより、各鈍角部分に第１直線と第２直線との両方に接する曲線が形成されるように配線層をエッチングすることが好ましい。なお、前記直角２等辺三角形の互いに等しい２辺の長さは、配線幅の１／５以上１／２以下とする。またコーナー部の内周についても、コーナー部の外周に沿って内周が丸みを帯びるよう形成する。
【００４８】
このような配線層や導電層の配置において、コーナー部や配線幅が変化する部位の角部をなめらかにして、丸みを付けることにより、プラズマによるドライエッチの際、異常放電による微粉の発生を抑え、凹部では、洗浄のときに、たとえできた微粉であっても、それが角に集まりやすいのを洗い流す結果として歩留まり向上が甚だしく期待できるという効果を有する。すなわち、製造工程における塵や微粉の問題を解消することができる。また、配線の角部がラウンドをとることにより、電気的にも伝導させることが期待できる。また、多数の平行配線では、ゴミを洗い流すのにはきわめて好都合である。
【００４９】
本発明により、信号配線層を囲む形で導電層を配置することにより、アンテナからの受信または送信の信号の伝搬特性を向上できる。また、電磁シールド性に優れるため、集積回路の信号配線への干渉を防ぐことができる。よって、高性能かつ信頼性の高い半導体装置を提供することができる。
【実施例２】
【００５０】
本実施例では、薄膜トランジスタ及びアンテナを含む本発明の半導体装置の作製方法について、図面を参照して説明する。本実施例で示す半導体装置は、非接触でデータの読み出しと書き込みが可能であることを特徴としており、データの伝送形式は、一対のコイルを対向に配置して相互誘導によって交信を行う電磁結合方式、誘導電磁界によって交信する電磁誘導方式、電波を利用して交信する電波方式の３つに大別されるが、いずれの方式を用いてもよい。
【００５１】
基板８０上に下地膜として、スパッタリング法、ＰＶＤ法（Ｐｈｙｓｉｃａｌ  Ｖａｐｏｒ  Ｄｅｐｏｓｉｔｉｏｎ）、減圧ＣＶＤ法（ＬＰＣＶＤ法）、またはプラズマＣＶＤ法等のＣＶＤ法（Ｃｈｅｍｉｃａｌ  Ｖａｐｏｒ  Ｄｅｐｏｓｉｔｉｏｎ）などにより窒化酸化珪素膜（ＳｉＮＯ）を用いて絶縁層８１ａを１０〜２００ｎｍ（好ましくは５０〜１００ｎｍ）形成し、酸化窒化珪素膜（ＳｉＯＮ）を用いて絶縁層８１ｂを５０〜２００ｎｍ（好ましくは１００〜１５０ｎｍ）積層する。また、塗布法、印刷法などによって絶縁層を形成しても良い。本実施例では、プラズマＣＶＤ法を用いて絶縁層８１ａ、絶縁層８１ｂを形成する。
【００５２】
絶縁層８１ａ、絶縁層８１ｂとしては、酸化珪素、窒化珪素、酸化窒化珪素、窒化酸化珪素などを用いることができ、単層でも２層、３層といった積層構造でもよい。なお本明細書中において酸化窒化珪素とは酸素の組成比が窒素の組成比より大きい物質であり、窒素を含む酸化珪素とも言える。同様に、窒化酸化珪素とは、窒素の組成比が酸素の組成比より大きい物質であり、酸素を含む窒化珪素とも言える。本実施例では、基板上にＳｉＨ４、ＮＨ３、Ｎ２Ｏ、Ｎ２及びＨ２を反応ガスとして窒化酸化珪素膜を膜厚５０ｎｍ形成し、ＳｉＨ４及びＮ２Ｏを反応ガスとして酸化窒化珪素膜を膜厚１００ｎｍで形成する。また窒化酸化珪素膜の膜厚を１４０ｎｍ、積層する酸化窒化珪素膜の膜厚を１００ｎｍとしてもよい。
【００５３】
次いで、絶縁層上に半導体膜を形成する。半導体膜は２５〜２００ｎｍ（好ましくは３０〜１５０ｎｍ）の厚さで公知の手段（スパッタ法、ＬＰＣＶＤ法、またはプラズマＣＶＤ法等）により成膜すればよい。本実施例では、非晶質半導体膜を、レーザ結晶化し、結晶性半導体膜とするものを用いるのが好ましい。
【００５４】
半導体膜を形成する材料は、シランやゲルマニウムに代表される半導体材料ガスを用いて気相成長法やスパッタリング法で作製される非晶質半導体（以下「アモルファス半導体：ＡＳ」ともいう。）、該非晶質半導体を光エネルギーや熱エネルギーを利用して結晶化させた多結晶半導体、或いはセミアモルファス（微結晶若しくはマイクロクリスタルとも呼ばれる。以下「ＳＡＳ」ともいう。）半導体などを用いることができる。
【００５５】
ＳＡＳは、非晶質と結晶構造（単結晶、多結晶を含む）の中間的な構造を有し、自由エネルギー的に安定な第３の状態を有する半導体であって、短距離秩序を持ち格子歪みを有する結晶質な領域を含んでいる。少なくとも膜中の一部の領域には、０．５〜２０ｎｍの結晶領域を観測することが出来、珪素を主成分とする場合にはラマンスペクトルが５２０ｃｍ−１よりも低波数側にシフトしている。Ｘ線回折では珪素結晶格子に由来するとされる（１１１）、（２２０）の回折ピークが観測される。未結合手（ダングリングボンド）を終端化させるため水素またはハロゲンを少なくとも１原子％またはそれ以上含ませている。ＳＡＳは、珪素を含む気体をグロー放電分解（プラズマＣＶＤ）して形成する。珪素を含む気体としては、ＳｉＨ４、その他にもＳｉ２Ｈ６、ＳｉＨ２Ｃｌ２、ＳｉＨＣｌ３、ＳｉＣｌ４、ＳｉＦ４などを用いることが可能である。またＦ２、ＧｅＦ４を混合させても良い。この珪素を含む気体をＨ２、又は、Ｈ２とＨｅ、Ａｒ、Ｋｒ、Ｎｅから選ばれた一種または複数種の希ガス元素で希釈しても良い。希釈率は２〜１０００倍の範囲、圧力は概略０．１Ｐａ〜１３３Ｐａの範囲、電源周波数は１ＭＨｚ〜１２０ＭＨｚ、好ましくは１３ＭＨｚ〜６０ＭＨｚである。基板加熱温度は３００℃以下が好ましく、１００〜２００℃の基板加熱温度でも形成可能である。ここで、主に成膜時に取り込まれる不純物元素として、酸素、窒素、炭素などの大気成分に由来する不純物は１×１０２０ａｔｏｍｓ／ｃｍ３以下とすることが望ましく、特に、酸素濃度は５×１０１９ａｔｏｍｓ／ｃｍ３以下、好ましくは１×１０１９ａｔｏｍｓ／ｃｍ３以下となるようにすることが好ましい。また、ヘリウム、アルゴン、クリプトン、ネオンなどの希ガス元素を含ませて格子歪みをさらに助長させることで安定性が増し良好なＳＡＳが得られる。また半導体膜としてフッ素系ガスより形成されるＳＡＳ層に水素系ガスより形成されるＳＡＳ層を積層してもよい。
【００５６】
非晶質半導体としては、代表的には水素化アモルファスシリコン、結晶性半導体としては代表的にはポリシリコンなどがあげられる。ポリシリコン（多結晶シリコン）には、８００℃以上のプロセス温度を経て形成されるポリシリコンを主材料として用いた所謂高温ポリシリコンや、６００℃以下のプロセス温度で形成されるポリシリコンを主材料として用いた所謂低温ポリシリコン、また結晶化を促進する元素などを添加し結晶化させたポリシリコンなどを含んでいる。もちろん、前述したように、セミアモルファス半導体又は半導体膜の一部に結晶相を含む半導体を用いることもできる。
【００５７】
また、半導体膜として、有機半導体材料を用い、印刷法、スプレー法、スピン塗布法、液滴吐出法などで形成することができる。この場合、上記エッチング工程が必要ないため、工程数を削減することが可能である。有機半導体としては、低分子材料、高分子材料などが用いられ、有機色素、導電性高分子材料などの材料も用いることができる。本発明に用いる有機半導体材料としては、その骨格が共役二重結合から構成されるπ電子共役系の高分子材料が望ましい。代表的には、ポリチオフェン、ポリフルオレン、ポリ（３−アルキルチオフェン）、ポリチオフェン誘導体、ペンタセン等の可溶性の高分子材料を用いることができる。
【００５８】
その他にも本発明に用いることができる有機半導体材料としては、可溶性の前駆体を成膜した後で処理することにより半導体層を形成することができる材料がある。なお、このような有機半導体材料としては、ポリチエニレンビニレン、ポリ（２，５−チエニレンビニレン）、ポリアセチレン、ポリアセチレン誘導体、ポリアリレンビニレンなどがある。
【００５９】
前駆体を有機半導体に変換する際には、加熱処理だけではなく塩化水素ガスなどの反応触媒を添加することがなされる。また、これらの可溶性有機半導体材料を溶解させる代表的な溶媒としては、トルエン、キシレン、クロロベンゼン、ジクロロベンゼン、アニソール、クロロフォルム、ジクロロメタン、γブチルラクトン、ブチルセルソルブ、シクロヘキサン、ＮＭＰ（Ｎ−メチル−２−ピロリドン）、シクロヘキサノン、２−ブタノン、ジオキサン、ジメチルホルムアミド（ＤＭＦ）または、ＴＨＦ（テトラヒドロフラン）などを適用することができる。
【００６０】
半導体膜に、結晶性半導体膜を用いる場合、その結晶性半導体膜の作製方法は、公知の方法（レーザ結晶化法、熱結晶化法、またはニッケルなどの結晶化を助長する元素を用いた熱結晶化法等）を用いれば良い。また、ＳＡＳである微結晶半導体をレーザ照射して結晶化し、結晶性を高めることもできる。結晶化を助長する元素を導入しない場合は、非晶質半導体膜にレーザ光を照射する前に、窒素雰囲気下５００℃で１時間加熱することによって非晶質半導体膜の含有水素濃度を１×１０２０ａｔｏｍｓ／ｃｍ３以下にまで放出させる。これは水素を多く含んだ非晶質半導体膜にレーザ光を照射すると非晶質半導体膜が破壊されてしまうからである。結晶化のための加熱処理は、加熱炉、レーザ照射、若しくはランプから発する光の照射（ランプアニールともいう）などを用いることができる。加熱方法としてＧＲＴＡ（Ｇａｓ  Ｒａｐｉｄ  Ｔｈｅｒｍａｌ  Ａｎｎｅａｌ）法、ＬＲＴＡ（Ｌａｍｐ  Ｒａｐｉｄ  Ｔｈｅｒｍａｌ  Ａｎｎｅａｌ）法等のＲＴＡ法がある。ＧＲＴＡとは高温のガスを用いて加熱処理を行う方法であり、ＬＲＴＡとはランプ光により加熱処理を行う方法である。
【００６１】
非晶質半導体膜への金属元素の導入の仕方としては、金属元素を非晶質半導体膜の表面又はその内部に存在させ得る手法であれば特に限定はなく、例えばスパッタ法、ＣＶＤ法、プラズマ処理法（プラズマＣＶＤ法も含む）、吸着法、金属塩の溶液を塗布する方法を使用することができる。このうち溶液を用いる方法は簡便であり、金属元素の濃度調整が容易であるという点で有用である。また、このとき非晶質半導体膜の表面のぬれ性を改善し、非晶質半導体膜の表面全体に水溶液を行き渡らせるため、酸素雰囲気中でのＵＶ光の照射、熱酸化法、ヒドロキシラジカルを含むオゾン水又は過酸化水素による処理等により、酸化膜を成膜することが望ましい。
【００６２】
連続発振が可能な固体レーザを用い、基本波の第２高調波〜第４高調波のレーザ光を照射することで、大粒径の結晶を得ることができる。例えば、代表的には、Ｎｄ：ＹＶＯ４レーザ（基本波１０６４ｎｍ）の第２高調波（５３２ｎｍ）や第３高調波（３５５ｎｍ）を用いるのが望ましい。具体的には、連続発振のＹＶＯ４レーザから射出されたレーザ光を非線形光学素子により高調波に変換し、出力数Ｗ以上のレーザ光を得る。そして、好ましくは光学系により照射面にて矩形状または楕円形状のレーザ光に成形して、半導体膜に照射する。このときのエネルギー密度は０．００１〜１００ＭＷ／ｃｍ２程度（好ましくは０．１〜１０ＭＷ／ｃｍ２）が必要である。そして、走査速度を０．５〜２０００ｃｍ／ｓｅｃ程度（好ましくは１０〜２００ｃｍ／ｓｅｃ）とし、照射する。
【００６３】
レーザのビーム形状は、線状とすると好ましい。その結果、スループットを向上させることができる。またさらにレーザは、半導体膜に対して入射角θ（０＜θ＜９０度）を持たせて照射させるとよい。レーザの干渉を防止することができるからである。
【００６４】
このようなレーザと、半導体膜とを相対的に走査することにより、レーザ照射を行うことができる。またレーザ照射において、ビームを精度よく重ね合わせたり、レーザ照射開始位置やレーザ照射終了位置を制御するため、マーカを形成することもできる。マーカは非晶質半導体膜と同時に、基板上へ形成すればよい。
【００６５】
なおレーザは、連続発振またはパルス発振の気体レーザ、固体レーザ、銅蒸気レーザまたは金蒸気レーザなどを用いることができる。気体レーザとして、エキシマレーザ、Ａｒレーザ、Ｋｒレーザ、Ｈｅ−Ｃｄレーザなどがあり、固体レーザとして、ＹＡＧレーザ、ＹＶＯ４レーザ、ＹＬＦレーザ、ＹＡｌＯ３レーザ、Ｙ２Ｏ３レーザ、ガラスレーザ、ルビーレーザ、アレキサンドライトレーザ、Ｔｉ：サファイアレーザなどが挙げられる。
【００６６】
また、パルス発振のレーザ光の発振周波数を０．５ＭＨｚ以上とし、通常用いられている数十Ｈｚ〜数百Ｈｚの周波数帯よりも著しく高い周波数帯を用いてレーザ結晶化を行っても良い。パルス発振でレーザ光を半導体膜に照射してから半導体膜が完全に固化するまでの時間は数十ｎｓｅｃ〜数百ｎｓｅｃと言われている。よって上記周波数帯を用いることで、半導体膜がレーザ光によって溶融してから固化するまでに、次のパルスのレーザ光を照射できる。したがって、半導体膜中において固液界面を連続的に移動させることができるので、走査方向に向かって連続的に成長した結晶粒を有する半導体膜が形成される。具体的には、含まれる結晶粒の走査方向における幅が１０〜３０μｍ、走査方向に対して垂直な方向における幅が１〜５μｍ程度の結晶粒の集合を形成することができる。該走査方向に沿って長く延びた単結晶の結晶粒を形成することで、少なくとも薄膜トランジスタのチャネル方向には結晶粒界のほとんど存在しない半導体膜の形成が可能となる。
【００６７】
また、希ガスや窒素などの不活性ガス雰囲気中でレーザ光を照射するようにしても良い。これにより、レーザ光の照射により半導体表面の荒れを抑えることができ、界面準位密度のばらつきによって生じるしきい値のばらつきを抑えることができる。
【００６８】
非晶質半導体膜の結晶化は、熱処理とレーザ光照射による結晶化を組み合わせてもよく、熱処理やレーザ光照射を単独で、複数回行っても良い。
【００６９】
本実施例では、絶縁層８１ｂ上に、非晶質半導体膜を形成し、非晶質半導体膜を結晶化させることによって結晶性半導体膜を形成する。非晶質半導体膜としては、ＳｉＨ４、Ｈ２の反応ガスにより形成する非晶質珪素を用いる。本実施例において、絶縁層４０２ａ、絶縁層８１ｂ、非晶質半導体膜は、同チャンバー内で真空を破らずに３３０℃の同一温度下で、反応ガスを切り変えながら連続的に形成する。
【００７０】
非晶質半導体膜上に形成された酸化膜を除去した後、酸素雰囲気中でのＵＶ光の照射、熱酸化法、ヒドロキシラジカルを含むオゾン水又は過酸化水素による処理等により、酸化膜を１〜５ｎｍ形成する。本実施例では、結晶化を助長する元素としてＮｉを用いる。酢酸ニッケル１０ｐｐｍを含有した水溶液をスピンコーティング法により塗布する。
【００７１】
本実施例では、熱処理をＲＴＡ法により７５０℃で３分間行った後、半導体膜上に形成される酸化膜を除去し、レーザ光を照射する。非晶質半導体膜は以上の結晶化処理により結晶化し、結晶性半導体膜として形成される。
【００７２】
金属元素を用いた結晶化を行った場合、金属元素を低減、又は除去するためにゲッタリング工程を施す。本実施例では、非晶質半導体膜をゲッタリングシンクとして金属元素を捕獲する。まず、結晶性半導体膜上に酸素雰囲気中でのＵＶ光の照射、熱酸化法、ヒドロキシラジカルを含むオゾン水又は過酸化水素による処理等により、酸化膜を形成する。酸化膜は加熱処理によって厚膜化することが望ましい。次いでプラズマＣＶＤ法（本実施例における条件３５０Ｗ、３５Ｐａ）を用いて、非晶質半導体膜を５０ｎｍの膜厚で形成する。
【００７３】
その後、ＲＴＡ法により７４４℃で３分間熱処理を行い、金属元素を低減、又は除去する。熱処理は窒素雰囲気下で行ってもよい。そして、ゲッタリングシンクとなっていた非晶質半導体膜、及び非晶質半導体膜上に形成された酸化膜をフッ酸等により除去し、金属元素が低減、又は除去された結晶性半導体膜を得ることができる。本実施例では、ゲッタリングシンクとなった非晶質半導体膜の除去をＴＭＡＨ（Ｔｅｔｒａｍｅｔｈｙｌ  ａｍｍｏｎｉｕｍ  ｈｙｄｒｏｘｉｄｅ）を用いて行う。
【００７４】
このようにして得られた半導体膜に対して、薄膜トランジスタのしきい値電圧を制御するために微量な不純物元素（ボロンまたはリン）のドーピングを行ってもよい。この不純物元素のドーピングは、結晶化工程の前の非晶質半導体膜に行ってもよい。非晶質半導体膜の状態で不純物元素をドーピングすると、その後の結晶化のための加熱処理によって、不純物の活性化も行うことができる。また、ドーピングの際に生じる欠陥等も改善することができる。
【００７５】
次に結晶性半導体膜をマスクを用いてエッチング加工する。本実施例では結晶性半導体膜上に形成された酸化膜を除去した後、新たに酸化膜を形成する。そして、フォトマスクを作製し、フォトリソグラフィ法を用いた加工処理により、半導体層７９を形成する。
【００７６】
エッチング加工は、プラズマエッチング（ドライエッチング）又はウエットエッチングのどちらを採用しても良いが、大面積基板を処理するにはプラズマエッチングが適している。エッチングガスとしては、ＣＦ４、ＮＦ３、Ｃｌ２、ＢＣｌ３、などのフッ素系又は塩素系のガスを用い、ＨｅやＡｒなどの不活性ガスを適宜加えても良い。また、大気圧放電のエッチング加工を適用すれば、局所的な放電加工も可能であり、基板の全面にマスク層を形成する必要はない。
【００７７】
本発明において、配線層若しくは電極層を形成する導電層や、所定のパターンを形成するためのマスク層などを、液滴吐出法のような選択的にパターンを形成できる方法により形成してもよい。液滴吐出（噴出）法（その方式によっては、インクジェット法とも呼ばれる。）は、特定の目的に調合された組成物の液滴を選択的に吐出（噴出）して所定のパターン（導電層や絶縁層など）を形成することができる。この際、被形成領域にぬれ性や密着性を制御する処理を行ってもよい。また、パターンが転写、または描写できる方法、例えば印刷法（スクリーン印刷やオフセット印刷などパターンが形成される方法）なども用いることができる。
【００７８】
本実施例において、用いるマスクは、エポキシ樹脂、アクリル樹脂、フェノール樹脂、ノボラック樹脂、メラミン樹脂、ウレタン樹脂等の樹脂材料を用いる。また、ベンゾシクロブテン、パリレン、フッ化アリレンエーテル、透光性を有するポリイミドなどの有機材料、シロキサン系ポリマー等の重合によってできた化合物材料、水溶性ホモポリマーと水溶性共重合体を含む組成物材料等を用いることもできる。或いは、感光剤を含む市販のレジスト材料を用いてもよく、例えば、代表的なポジ型レジストである、ノボラック樹脂と感光剤であるナフトキノンジアジド化合物、ネガ型レジストであるベース樹脂、ジフェニルシランジオール及び酸発生剤などを用いてもよい。液滴吐出法を用いる場合、いずれの材料を用いるとしても、その表面張力と粘度は、溶媒の濃度を調整したり、界面活性剤等を加えたりして適宜調整する。
【００７９】
半導体層上の酸化膜を除去し、半導体層７９を覆うゲート絶縁層８３を形成する。ゲート絶縁層はプラズマＣＶＤ法またはスパッタ法などを用い、厚さを１０〜１５０ｎｍとして珪素を含む絶縁膜で形成する。ゲート絶縁層としては、窒化珪素、酸化珪素、酸化窒化珪素、窒化酸化珪素に代表される珪素の酸化物材料又は窒化物材料等の公知の材料で形成すればよく、積層でも単層でもよい。また、絶縁層は窒化珪素膜、酸化珪素膜、窒化珪素膜の３層の積層、酸化窒化珪素膜の単層、２層からなる積層でも良い。さらに半導体層とゲート絶縁層の間に、膜厚１〜１００ｎｍ、好ましくは１〜１０ｎｍ、さらに好ましくは２〜５ｎｍである膜厚の薄い酸化珪素膜を形成してもよい。薄い酸化珪素膜の形成方法としては、ＧＲＴＡ法、ＬＲＴＡ法等を用いて半導体領域表面を酸化し、熱酸化膜を形成することで、膜厚の薄い酸化珪素膜を形成することができる。なお、低い成膜温度でゲートリーク電流が少ない緻密な絶縁膜を形成するには、アルゴンなどの希ガス元素を反応ガスに含ませ、形成される絶縁膜中に混入させると良い。本実施例では、ゲート絶縁層８３として酸化窒化珪素膜を膜厚１１５ｎｍ形成する。
【００８０】
また、基板、下地膜としての絶縁層、半導体層、ゲート絶縁層、層間絶縁層などを形成した後、プラズマ処理を用いて酸化または窒化を行うことにより前記基板、下地膜としての絶縁層、半導体層、ゲート絶縁層、層間絶縁層表面を酸化または窒化してもよい。プラズマ処理を用いて半導体層や絶縁層を酸化または窒化すると、半導体層や絶縁層の表面が改質され、ＣＶＤ法やスパッタ法により形成した絶縁膜と比較してより緻密な絶縁膜とすることができる。よって、ピンホール等の欠陥を抑制し半導体装置の特性等を向上させることが可能となる。また上記の様なプラズマ処理は、ゲート電極層、ソース電極層、ドレイン電極層、配線層などにも行うことができ、窒化又は酸化を行うことによって窒化膜、酸化膜を形成することができる。
【００８１】
本実施例では、ゲート絶縁層８３を形成後、図８（Ａ）で示すように、プラズマ処理７８を行い、ゲート絶縁層８３を酸化、又は窒化する。上記図８では図示しないがプラズマ処理によって、ゲート絶縁層８３上には酸化膜又は窒化膜が形成される。ゲート絶縁層８３として酸化珪素（ＳｉＯｘ）または酸化窒化珪素（ＳｉＯｘＮｙ）（ｘ＞ｙ）を用いた場合、酸素雰囲気下でプラズマ処理を行いゲート絶縁層８３を酸化することによって、ゲート絶縁層の表面にはＣＶＤ法やスパッタ法等により形成されたゲート絶縁層と比較してピンホール等の欠陥の少ない緻密な膜を形成することができる。一方、窒素雰囲気下でプラズマ処理を行いゲート絶縁層８３を窒化すると、ゲート絶縁層８３の表面に絶縁膜として窒化酸化珪素（ＳｉＮｘＯｙ）（ｘ＞ｙ）を設けることができる。また、一旦酸素雰囲気下でプラズマ処理を行うことによりゲート絶縁層８３を酸化させた後に、再度窒素雰囲気下でプラズマ処理を行うことにより窒化させてもよい。
【００８２】
なお、プラズマ処理により膜を酸化する場合には、酸素雰囲気下（例えば、酸素（Ｏ２）と希ガス（Ｈｅ、Ｎｅ、Ａｒ、Ｋｒ、Ｘｅの少なくとも一つを含む）雰囲気下または酸素と水素（Ｈ２）と希ガス雰囲気下または一酸化二窒素と希ガス雰囲気下）でプラズマ処理を行う。一方、プラズマ処理により膜を窒化する場合には、窒素雰囲気下（例えば、窒素（Ｎ２）と希ガス（Ｈｅ、Ｎｅ、Ａｒ、Ｋｒ、Ｘｅの少なくとも一つを含む）雰囲気下または窒素と水素と希ガス雰囲気下またはＮＨ３と希ガス雰囲気下）でプラズマ処理を行う。希ガスとしては、例えばＡｒを用いることができる。また、ＡｒとＫｒを混合したガスを用いてもよい。そのため、プラズマ処理によって形成される絶縁膜は、プラズマ処理に用いた希ガス（Ｈｅ、Ｎｅ、Ａｒ、Ｋｒ、Ｘｅの少なくとも一つを含む）を含んでおり、Ａｒを用いた場合には絶縁膜にＡｒが含まれている。
【００８３】
また、プラズマ処理は、上記ガスの雰囲気中において、電子密度が１×１０１１ｃｍ−３以上であり、プラズマの電子温度が１．５ｅＶ以下で行う。より詳しくいうと、電子密度が１×１０１１ｃｍ−３以上１×１０１３ｃｍ−３以下で、プラズマの電子温度が０．５ｅＶ以上１．５ｅＶ以下で行う。プラズマの電子密度が高密度であり、基板８０上に形成された被処理物（ここでは、ゲート絶縁層８３）付近での電子温度が低いため、被処理物に対するプラズマによる損傷を防止することができる。また、プラズマの電子密度が１×１０１１ｃｍ−３以上と高密度であるため、プラズマ処理を用いて、被照射物を酸化または窒化することよって形成される酸化物または窒化膜は、ＣＶＤ法やスパッタ法等により形成された膜と比較して膜厚等が均一性に優れ、且つ緻密な膜を形成することができる。また、プラズマの電子温度が１．５ｅＶ以下と低いため、従来のプラズマ処理や熱酸化法と比較して低温度で酸化または窒化処理を行うことができる。たとえば、ガラス基板の歪点よりも１００度以上低い温度でプラズマ処理を行っても十分に酸化または窒化処理を行うことができる。なお、プラズマを形成するための周波数としては、マイクロ波（２．４５ＧＨｚ）等の高周波を用いることができる。なお、以下に特に断らない場合は、プラズマ処理として上記条件を用いて行うものとする。
【００８４】
このように、ゲート電極層を形成する前にプラズマ処理を行うことによって、半導体膜の端部においてゲート絶縁層の段切れ等による被覆不良が生じた場合であっても、被覆不良により露出した半導体膜を酸化または窒化することができるため、半導体層の端部におけるゲート絶縁層の被覆不良に起因するゲート電極層と半導体膜のショート等を防止することができる。
【００８５】
次いで、ゲート絶縁層８３上にゲート電極層として用いる膜厚２０〜１００ｎｍの第１の導電膜と、膜厚１００〜４００ｎｍの第２の導電膜とを積層して形成する。第１の導電膜及び第２の導電膜は、スパッタリング法、蒸着法、ＣＶＤ法等の公知の手法により形成することができる。第１の導電膜及び第２の導電膜はタンタル（Ｔａ）、タングステン（Ｗ）、チタン（Ｔｉ）、モリブデン（Ｍｏ）、アルミニウム（Ａｌ）、銅（Ｃｕ）、クロム（Ｃｒ）、ネオジウム（Ｎｄ）から選ばれた元素、又は前記元素を主成分とする合金材料もしくは化合物材料で形成すればよい。また、第１の導電膜及び第２の導電膜としてリン等の不純物元素をドーピングした多結晶シリコン膜に代表される半導体膜や、ＡｇＰｄＣｕ合金を用いてもよい。また、２層構造に限定されず、例えば、第１の導電膜として膜厚５０ｎｍのタングステン膜、第２の導電膜として膜厚５００ｎｍのアルミニウムとシリコンの合金（Ａｌ−Ｓｉ）膜、第３の導電膜として膜厚３０ｎｍの窒化チタン膜を順次積層した３層構造としてもよい。また、３層構造とする場合、第１の導電膜のタングステンに代えて窒化タングステンを用いてもよいし、第２の導電膜のアルミニウムとシリコンの合金（Ａｌ−Ｓｉ）膜に代えてアルミニウムとチタンの合金膜（Ａｌ−Ｔｉ）を用いてもよいし、第３の導電膜の窒化チタン膜に代えてチタン膜を用いてもよい。また、単層構造であってもよい。本実施例では、第１の導電膜として窒化タンタル（ＴａＮ）を膜厚３０ｎｍ形成し、第２の導電膜としてタングステン（Ｗ）を膜厚３７０ｎｍ形成する。
【００８６】
次に、フォトリソグラフィ法を用いてレジストからなるマスクを形成し、第１の導電膜及び第２の導電膜を所望の形状に加工し、第１のゲート電極層７７ａ、及び第２のゲート電極層７７ｂを形成する。ＩＣＰ（Ｉｎｄｕｃｔｉｖｅｌｙ  Ｃｏｕｐｌｅｄ  Ｐｌａｓｍａ：誘導結合型プラズマ）エッチング法を用い、エッチング条件（コイル型の電極層に印加される電力量、基板側の電極層に印加される電力量、基板側の電極温度等）を適宜調節することにより、第１のゲート電極層７７ａ、及び第２のゲート電極層７７ｂを所望のテーパー形状を有するようにエッチングすることもできる。また、テーパー形状は、マスクの形状によっても角度等を制御することができる。
【００８７】
本実施例は、実施例４に示すレジストマスクを形成する際、光の透過率が異なる露光マスクを用いて行い、加工する導電層の形状を反映した膜厚の異なる領域を有するマスクを形成する。凹凸を有するマスクを用いることで、同一のエッチング工程でゲート電極層７７ａ、ゲート電極層７７ｂのように幅の異なる積層のゲート電極層と、配線層として同じ幅の導電層が積層した配線層を形成することができる。よって、少ない工程で多様な形状の導電層が形成できるため、それぞれ要求される機能を有するように設計することができ、また工程も簡略化する。
【００８８】
なお、エッチング用ガスとしては、Ｃｌ２、ＢＣｌ３、ＳｉＣｌ４もしくはＣＣｌ４などを代表とする塩素系ガス、ＣＦ４、ＳＦ６もしくはＮＦ３などを代表とするフッ素系ガス又はＯ２を適宜用いることができる。本実施例では、ＣＦ４、Ｃｌ２、Ｏ２からなるエッチング用ガスを用いて第２の導電膜のエッチングを行い、連続してＣＦ４、Ｃｌ２からなるエッチング用ガスを用いて第１の導電膜をエッチングする。
【００８９】
ゲート電極層を形成する際のエッチング工程によって、ゲート絶縁層は多少エッチングされ、膜厚が減る（いわゆる膜減り）ことがある。
【００９０】
次に、フォトリソグラフィ法により、レジストからなるマスクを形成して、半導体層７９に、イオンドープ法又はイオン注入法により、ｎ型を付与する不純物元素を添加して、ｎ型不純物領域７６ａ、ｎ型不純物領域７６ｂを形成する。ｎ型を付与する不純物元素は、１５族に属する元素を用いれば良く、例えばリン（Ｐ）、砒素（Ａｓ）を用いる。本実施例ではｎチャネル型薄膜トランジスタを作製する例を示すが、ｎ型を付与する不純物元素の代わりに、ｐ型を付与する不純物元素を用いれば、半導体層に、ｐ型を付与する不純物元素を添加して、ｐ型不純物領域を形成することができる。Ｐ型を付与する不純物元素は、例えばボロン（Ｂ）を用いる。本実施例のｎチャネル型薄膜トランジスタは、濃度の異なる不純物領域を有しており、ＬＤＤ（Ｌｉｇｈｔｌｙ  Ｄｏｐｅｄ  ｄｒａｉｎ）領域であるｎ型不純物領域７６ａは低濃度不純物領域、ソース領域又はドレイン領域を兼ねるｎ型不純物領域７６ｂは高濃度不純物領域となっている。
【００９１】
なお、ＬＤＤ領域を形成するためには、ゲート電極を２層以上の積層構造として、ゲート電極を短部にテーパーを有する形状にするようなエッチングや異方性エッチングを行って、ゲート電極を構成する下層の導電層をマスクとして用いる手法と、サイドウォールの絶縁層をマスクとして用いる手法がある。サイドウォールの絶縁層をマスクとして用いる手法は、ＬＤＤ領域の幅の制御が容易であり、また、ＬＤＤ領域を確実に形成することができるという利点もある。サイドウォールは、プラズマＣＶＤ法や減圧ＣＶＤ（ＬＰＣＶＤ）法を用いて、珪素を有する絶縁膜により形成することができる。
【００９２】
不純物元素を活性化するために加熱処理、強光の照射、又はレーザ光の照射を行ってもよい。活性化と同時にゲート絶縁層へのプラズマダメージやゲート絶縁層と半導体層との界面へのプラズマダメージを回復することができる。
【００９３】
次いで、パッシベーション膜として水素を含む絶縁層８４を形成する（図８（Ｂ）参照。）。この絶縁層８４としては、プラズマＣＶＤ法またはスパッタ法を用い、厚さを１００〜２００ｎｍとして珪素を含む絶縁膜で形成する。絶縁層８４は窒化珪素膜に限定されるものでなく、プラズマＣＶＤを用いた窒化酸化珪素（ＳｉＮＯ）膜でもよく、他の珪素を含む絶縁膜を単層または積層構造として用いても良い。
【００９４】
さらに、窒素雰囲気中で、３００〜５５０℃で１〜１２時間の熱処理を行い、半導体層を水素化する工程を行う。好ましくは、４００〜５００℃で行う。この工程は絶縁層８４に含まれる水素により半導体層のダングリングボンドを終端する工程である。この加熱処理は、絶縁層８６を形成後に行ってもよい。この場合、絶縁層８４と絶縁層８６とをプラズマＣＶＤ法などを用いて連続的に形成してもよい。
【００９５】
次いで、ゲート電極層、ゲート絶縁層を覆う層間絶縁層として絶縁層８６を形成する。本実施例では、絶縁層８４として窒化酸化珪素膜を膜厚１００ｎｍ形成し、絶縁層８６として酸化窒化珪素膜を膜厚９００ｎｍ形成し積層構造とする。また、ゲート電極層、ゲート絶縁層を覆って、酸化窒化珪素膜を膜厚３０ｎｍ形成し、窒化酸化珪素膜を膜厚１４０ｎｍ形成し、酸化窒化珪素膜を膜厚８００ｎｍ形成し、３層の積層構造としてもよい。絶縁層８４及び絶縁層８６は上記材料に限定されるものでなく、スパッタ法、またはプラズマＣＶＤを用いた窒化珪素膜、窒化酸化珪素膜、酸化窒化珪素膜、酸化珪素膜でもよく、他の珪素を含む絶縁膜を単層または３層以上の積層構造として用いても良い。
【００９６】
絶縁層８４及び絶縁層８６としては他に窒化アルミニウム（ＡｌＮ）、酸化窒化アルミニウム（ＡｌＯＮ）、窒素含有量が酸素含有量よりも多い窒化酸化アルミニウム（ＡｌＮＯ）または酸化アルミニウム、ダイアモンドライクカーボン（ＤＬＣ）、窒素含有炭素膜（ＣＮ）、ポリシラザン、その他の無機絶縁性材料を含む物質から選ばれた材料で形成することができる。また、シロキサン樹脂を用いてもよい。なお、シロキサン樹脂とは、Ｓｉ−Ｏ−Ｓｉ結合を含む樹脂に相当する。シロキサンは、シリコン（Ｓｉ）と酸素（Ｏ）との結合で骨格構造が構成される。置換基として、少なくとも水素を含む有機基（例えばアルキル基、芳香族炭化水素）が用いられる。置換基として、フルオロ基を用いてもよい。または置換基として、少なくとも水素を含む有機基と、フルオロ基とを用いてもよい。また、有機絶縁性材料を用いてもよく、有機材料としては、ポリイミド、アクリル、ポリアミド、ポリイミドアミド、レジスト又はベンゾシクロブテンを用いることができる。平坦性のよい塗布法によってされる塗布膜を用いてもよい。
【００９７】
次いで、レジストからなるマスクを用いて絶縁層８４及び絶縁層８６、ゲート絶縁層８３に半導体層に達するコンタクトホール（開口部）を形成する。エッチングは、用いる材料の選択比によって、一回で行っても複数回行っても良い。本実施例では、酸化窒化珪素膜である絶縁層８６と、窒化酸化珪素膜である絶縁層８４及びゲート絶縁層８３とが選択比が取れる条件で、第１のエッチングを行い、絶縁層８６を除去する。次に第２のエッチングによって、絶縁層８４及びゲート絶縁層８３を除去し、ソース領域又はドレイン領域であるｎ型不純物領域７６ｂに達する開口部を形成する。本実施例では、第１のエッチングをウェットエッチングによって行い、第２のエッチングをドライエッチングによって行う。ウェットエッチングのエッチャントは、フッ化水素アンモニウム及びフッ化アンモニウムを含む混合溶液のようなフッ酸系の溶液を用いるとよい。エッチング用ガスとしては、Ｃｌ２、ＢＣｌ３、ＳｉＣｌ４もしくはＣＣｌ４などを代表とする塩素系ガス、ＣＦ４、ＳＦ６もしくはＮＦ３などを代表とするフッ素系ガス又はＯ２を適宜用いることができる。また用いるエッチング用ガスに不活性気体を添加してもよい。添加する不活性元素としては、Ｈｅ、Ｎｅ、Ａｒ、Ｋｒ、Ｘｅから選ばれた一種または複数種の元素を用いることができる。
【００９８】
開口部を覆うように導電膜を形成し、導電膜をエッチングして、各ソース領域又はドレイン領域の一部とそれぞれ電気的に接続するソース電極層又はドレイン電極層９１ａ、ソース電極層又はドレイン電極層９１ｂを形成する。また、ソース電極層又はドレイン電極層９１ａ、ソース電極層又はドレイン電極層９１ｂの形成と同工程で、絶縁層８６上に導電層８７を形成する。ソース電極層又はドレイン電極層は、ＰＶＤ法、ＣＶＤ法、蒸着法等により導電膜を成膜した後、所望の形状にエッチングして形成することができる。また、液滴吐出法、印刷法、電界メッキ法等により、所定の場所に選択的に導電層を形成することができる。更にはリフロー法、ダマシン法を用いても良い。ソース電極層又はドレイン電極層の材料は、Ａｇ、Ａｕ、Ｃｕ、Ｎｉ、Ｐｔ、Ｐｄ、Ｉｒ、Ｒｈ、Ｗ、Ａｌ、Ｔａ、Ｍｏ、Ｃｄ、Ｚｎ、Ｆｅ、Ｔｉ、Ｚｒ、Ｂａ等の金属及びＳｉ、Ｇｅ、又はその合金、若しくはその窒化物を用いて形成する。また、これらの積層構造としても良い。本実施例では、チタン（Ｔｉ）を膜厚６０ｎｍ形成し、窒化チタン膜を膜厚４０ｎｍ形成し、アルミニウムを膜厚７００ｎｍ形成し、チタン（Ｔｉ）を膜厚２００ｎｍ形成して積層構造とし、所望な形状に加工する。
【００９９】
上記工程を経て、後にアンテナとして機能する導電層と接続するｎ型の薄膜トランジスタ８５が完成する（図８（Ｃ）参照。）。
【０１００】
本実施例に限定されず、薄膜トランジスタはチャネル形成領域が二つ形成されるダブルゲート構造もしくは三つ形成されるトリプルゲート構造であっても良い。またソース、ドレイン領域の一方または両方にシリサイド層を形成してもよい。シリサイド層の材料としては、ニッケル、タングステン、モリブデン、コバルト、白金等を用いることができる。
【０１０１】
なお、本実施例で示した薄膜トランジスタの作製方法に限らず、トップゲート型（順スタガ型）、ボトムゲート型（プレーナー型、逆スタガ型）、あるいはチャネル領域の上下にゲート絶縁膜を介して配置された２つのゲート電極層を有する、デュアルゲート型やその他の構造においても適用できる。
【０１０２】
次いで、層間絶縁層となる絶縁層８８を形成する。本発明において、平坦化のために設ける層間絶縁層としては、耐熱性および絶縁性が高く、且つ、平坦化率の高いものが要求されている。こうした絶縁層の形成方法としては、スピンコート法で代表される塗布法を用いると好ましい。
【０１０３】
本実施例では、絶縁層８８の材料としては、シロキサン樹脂を用いる。なお、シロキサン樹脂とは、Ｓｉ−Ｏ−Ｓｉ結合を含む樹脂に相当する。シロキサンは、シリコン（Ｓｉ）と酸素（Ｏ）との結合で骨格構造が構成される。置換基として、少なくとも水素を含む有機基（例えばアルキル基、芳香族炭化水素）が用いられる。置換基として、フルオロ基を用いてもよい。または置換基として、少なくとも水素を含む有機基と、フルオロ基とを用いてもよい。
【０１０４】
絶縁層８８は、ディップ、スプレー塗布、ドクターナイフ、ロールコーター、カーテンコーター、ナイフコーター、ＣＶＤ法、蒸着法等を採用することができる。液滴吐出法により絶縁層８８を形成してもよい。液滴吐出法を用いた場合には材料液を節約することができる。また、液滴吐出法のようにパターンが転写、または描写できる方法、例えば印刷法（スクリーン印刷やオフセット印刷などパターンが形成される方法）なども用いることができる。スピンコート、また、無機材料を用いてもよく、その際には、酸化珪素、窒化珪素、酸窒化珪素、を用いることができる。
【０１０５】
絶縁層８８は、シロキサン樹脂の他に、耐熱性が高く、平坦化性がよいものであれば、無機材料（酸化珪素、窒化珪素、酸化窒化珪素、窒化酸化珪素ＰＳＧ（リンガラス）、ＢＰＳＧ（リンボロンガラス）、アルミナ膜など）、感光性または非感光性の有機材料（有機樹脂材料）（ポリイミド、アクリル、ポリアミド、ポリイミドアミド、レジスト、ベンゾシクロブテンなど）、低誘電率材料などの一種、もしくは複数種からなる膜、またはこれらの膜の積層などを用いることができる。
【０１０６】
その後、ゲート電極層７７ｂに達する開口を形成し、開口にゲート電極層７７ｂに接属する信号配線層８９を形成する（図９（Ａ）参照。）。信号配線層８９は集積回路とアンテナとを電気的に接属する配線であり、信号配線層８９上にアンテナとなる導電層９０を形成し、アンテナと集積回路部とが電気的に接続する（図９（Ｂ）参照。）。
【０１０７】
導電層８７は、信号配線層８９より放射される電気信号を遮断する機能を有する。よって、信号配線層８９に対して特に積層体の厚さ方向の上下方向の電磁シールド性が向上し、アンテナからの受信信号または送信信号の伝搬特性が良くなる。
【０１０８】
また本実施例で作製した半導体装置を、基板より剥離工程により剥離し、フレキシブルな基板上に接着することで、フレキシブルな基体上に設けることができ、可撓性を有する半導体装置を得ることができる。フレキシブルな基体とは、ポリプロピレン、ポリエステル、ビニル、ポリフッ化ビニル、塩化ビニルなどからなるフィルム、繊維質な材料からなる紙、基材フィルム（ポリエステル、ポリアミド、無機蒸着フィルム、紙類等）と接着性合成樹脂フィルム（アクリル系合成樹脂、エポキシ系合成樹脂等）との積層フィルムなどに相当する。フィルムは、被処理体と加熱処理と加圧処理が行われるものであり、加熱処理と加圧処理を行う際には、フィルムの最表面に設けられた接着層か、又は最外層に設けられた層（接着層ではない）を加熱処理によって溶かし、加圧により接着する。また、基体に接着層が設けられていてもよいし、接着層が設けられていなくてもよい。接着層は、熱硬化樹脂、紫外線硬化樹脂、エポキシ樹脂系接着剤、樹脂添加剤等の接着剤を含む層に相当する。
【０１０９】
剥離、及び接着には、剥離層、接着層などを用いて行う。剥離工程として基板８０上に剥離層を形成しておき、剥離層上に集積回路部を形成する。その後剥離層をｐ除去して集積回路部のみ剥離し、他のフィルム等の基板に接着する。剥離層の除去はドライエッチング又はウエットエッチングを用いればよい。
【０１１０】
剥離層は、基板の全面に設けなくてもよく、必要に応じて、選択的に設けてもよい。
【０１１１】
剥離層は、公知の手段（スパッタリング法やプラズマＣＶＤ法等）により、タングステン（Ｗ）、モリブデン（Ｍｏ）、チタン（Ｔｉ）、タンタル（Ｔａ）、ニオブ（Ｎｂ）、ニッケル（Ｎｉ）、コバルト（Ｃｏ）、ジルコニウム（Ｚｒ）、亜鉛（Ｚｎ）、ルテニウム（Ｒｕ）、ロジウム（Ｒｈ）、鉛（Ｐｂ）、オスミウム（Ｏｓ）、イリジウム（Ｉｒ）、珪素（Ｓｉ）から選択された元素または前記元素を主成分とする合金材料若しくは化合物材料からなる層を、単層又は積層して形成する。珪素を含む層の結晶構造は、非晶質、微結晶、多結晶のいずれの場合でもよい。
【０１１２】
剥離層が単層構造の場合、例えば、タングステン層、モリブデン層またはタングステンとモリブデンの混合物を含む層を形成する。あるいは、タングステンの酸化物若しくは酸化窒化物を含む層、モリブデンの酸化物若しくは酸化窒化物を含む層またはタングステンとモリブデンの混合物の酸化物若しくは酸化窒化物を含む層を形成する。なお、タングステンとモリブデンの混合物とは、例えば、タングステンとモリブデンの合金に相当する。また、タングステンの酸化物は、酸化タングステンと表記することがある。
【０１１３】
剥離層が積層構造の場合、１層目としてタングステン層、モリブデン層またはタングステンとモリブデンの混合物を含む層を形成し、２層目として、タングステン、モリブデンまたはタングステンとモリブデンの混合物の酸化物、窒化物、酸化窒化物又は窒化酸化物を形成する。
【０１１４】
なお、剥離層として、タングステンを含む層とタングステンの酸化物を含む層の積層構造を形成する場合、タングステンを含む層を形成し、その上層に酸化珪素を含む層を形成することで、タングステン層と酸化珪素層との界面に、タングステンの酸化物を含む層が形成されることを活用してもよい。これは、タングステンの窒化物、酸化窒化物及び窒化酸化物を含む層を形成する場合も同様であり、タングステンを含む層を形成後、その上層に窒化珪素層、酸化窒化珪素層、窒化酸化珪素層を形成するとよい。また、タングステンの酸化物は、ＷＯｘで表され、Ｘは２〜３であり、Ｘが２の場合（ＷＯ２）、Ｘが２．５の場合（Ｗ２Ｏ５）、Ｘが２．７５の場合（Ｗ４Ｏ１１）、Ｘが３の場合（ＷＯ３）などがある。タングステンの酸化物を形成するにあたり、上記に挙げたＸの値に特に制約はなく、エッチングレート等を基に、どの酸化物を形成するかを決めるとよい。なお、エッチングレートとして最も良いものは、酸素雰囲気下で、スパッタリング法により形成するタングステンの酸化物を含む層（ＷＯｘ、０＜Ｘ＜３）である。従って、作製時間の短縮のため、剥離層として、酸素雰囲気下でスパッタリング法によりタングステンの酸化物を含む層を形成するとよい。上述の剥離層であると、エッチング剤は、フッ化ハロゲン又はハロゲン間化合物を含む気体又は液体を使用すればよい。例えば、フッ化ハロゲンを含む気体として三フッ化塩素（ＣｌＦ３）を使用すればよい。
【０１１５】
また、信号配線層がソース電極層又はドレイン電極層９１ａ、ソース電極層又はドレイン電極層９１ｂと同工程で形成される例を図１０に示す。図１０の半導体装置は、基板１００上に設けられ、絶縁層１０１ａ、絶縁層１０１ｂ、ゲート絶縁層１０３、薄膜トランジスタ１０５、絶縁層１０４、絶縁層１０６、信号配線層１０２、絶縁層１０８、信号配線層１０９、導電層１０７、アンテナである導電層１１０を有している。
【０１１６】
図１０において、信号配線層１０２は絶縁層１０８に設けられた開口により信号配線層１０９に接続し、アンテナである導電層１１０と電気的に接続する。信号配線層１０９と同工程で、導電層１０７が信号配線層１０２と絶縁層１０８を介して重畳するように形成される。導電層１０７は、信号配線層１０２より放射される電気信号を遮断する機能を有する。よって、信号配線層１０２に対して特に積層体の厚さ方向の上下方向の電磁シールド性が向上し、アンテナからの受信信号または送信信号の伝搬特性が良くなる。
【０１１７】
本発明により、信号配線層を囲む形で導電層を配置することにより、アンテナからの受信または送信の信号の伝搬特性を向上できる。また、電磁シールド性に優れるため、集積回路の信号配線への干渉を防ぐことができる。よって、高性能かつ信頼性の高い半導体装置を提供することができる。
【実施例３】
【０１１８】
本実施例では、実施例２で示す記憶装置を有する半導体装置の他の例に関して図面を用いて説明する。
【０１１９】
本実施例で示す半導体装置は、非接触でデータの読み出しと書き込みが可能であることを特徴としており、データの伝送形式は、一対のコイルを対向に配置して相互誘導によって交信を行う電磁結合方式、誘導電磁界によって交信する電磁誘導方式、電波を利用して交信する電波方式の３つに大別されるが、いずれの方式を用いてもよい。
【０１２０】
次に、記憶装置を有する半導体装置の一構成例に関して図１１を用いて説明する。
【０１２１】
図１１は記憶装置を有する半導体装置を示しており、基板４５０上にトランジスタ４６６ａ、トランジスタ４６７ａ、トランジスタ４６７ｂが設けられ、絶縁層４８１、絶縁層４８２を介してトランジスタの上方に記憶素子４７４が設けられ、トランジスタ４６７ａ及びトランジスタ４６７ｂと接続する信号配線層４７３、配線層４８０上にアンテナとして機能する導電層４９５が設けられている。信号配線層４７３は、集積回路部のトランジスタ４６７ａとアンテナとして機能する導電層４９５とを電気的に接続する。
【０１２２】
記憶素子４７４はトランジスタ４６６と接続する第１の導電層４６４上に、絶縁層４６１及び第２の導電層４７２が積層して構成して設けられている。また、第２の導電層４７２、導電層４９５を覆って保護膜として機能する絶縁層４８３が形成され、絶縁層４８３上に絶縁層４９０を設けて基板４９１によって封止されている。また、絶縁層４６１は記憶素子ごとに絶縁層を分離するための隔壁となる絶縁層を設けているが、隣接する記憶素子において横方向への電界の影響が懸念されない場合は、全面に形成してもよい。
【０１２３】
トランジスタ４６７ａのソース電極層又はドレイン電極層と同工程で絶縁層４８６上に導電層４８５ａ、信号配線層４７３と同工程で導電層４８５ｂ及び導電層４８５ｃが信号配線層４７３を囲むように形成される。導電層４８５ａ、導電層４８５ｂ及び導電層４８５ｃは、信号配線層４７３より放射される電気信号を遮断する機能を有する。よって、信号配線層４７３に対して特に積層体の厚さ方向の上下方向の電磁シールド性が向上し、アンテナからの受信信号または送信信号の伝搬特性が良くなる。
【０１２４】
第１の導電層４６４、信号配線層４７３の一部に開口部を有して絶縁層（隔壁、土手とも呼ばれる）４８４を形成する。絶縁層４８４としては、酸化珪素、窒化珪素、酸化窒化珪素、酸化アルミニウム、窒化アルミニウム、酸窒化アルミニウムその他の無機絶縁性材料、又はアクリル酸、メタクリル酸及びこれらの誘導体、又はポリイミド（ｐｏｌｙｉｍｉｄｅ）、芳香族ポリアミド、ポリベンゾイミダゾール（ｐｏｌｙｂｅｎｚｉｍｉｄａｚｏｌｅ）などの耐熱性高分子、又は無機シロキサン、有機シロキサンの絶縁材料で形成することができる。また、ポリビニルアルコール、ポリビニルブチラールなどのビニル樹脂、エポキシ樹脂、フェノール樹脂、ノボラック樹脂、アクリル樹脂、メラミン樹脂、ウレタン樹脂等の樹脂材料を用いる。また、ベンゾシクロブテン、パリレン、フッ化アリレンエーテル、ポリイミドなどの有機材料、シロキサンポリマー等の重合によってできた化合物材料、水溶性ホモポリマーと水溶性共重合体を含む組成物材料等を用いてもよい。作製法としては、プラズマＣＶＤ法や熱ＣＶＤ法などの気相成長法やスパッタリング法を用いることができる。また、液滴吐出法や、印刷法（スクリーン印刷やオフセット印刷などパターンが形成される方法）を用いることもできる。塗布法で得られるＳＯＧ膜なども用いることができる。
【０１２５】
また、液滴吐出法により、絶縁層などを、組成物を吐出し形成した後、その平坦性を高めるために表面を圧力によってプレスして平坦化してもよい。プレスの方法としては、ローラー状のものを表面に走査することによって、凹凸をならすように軽減したり、平坦な板状な物で表面を垂直にプレスしたりしてもよい。プレスする時に、加熱工程を行っても良い。また溶剤等によって表面を軟化、または融解させエアナイフで表面の凹凸部を除去しても良い。また、ＣＭＰ法を用いて研磨しても良い。この工程は、液滴吐出法によって凹凸が生じる場合に、その表面の平坦化する場合適用することができる。
【０１２６】
絶縁層４６１は、有機絶縁物、電気的作用または光学的作用により導電性が変化する有機化合物、無機絶縁物、又は有機化合物と無機化合物とが混合してなる層で形成する。絶縁層４６１は、単層で設けてもよいし、複数の層を積層させて設けてもよい。また、有機化合物と無機化合物との混合層及び他の電気的作用または光学的作用により導電性が変化する有機化合物からなる層とを積層させて設けてもよい。
【０１２７】
絶縁層４６１を構成することが可能な無機絶縁物としては、酸化珪素、窒化珪素、酸化窒化珪素、窒化酸化珪素等を用いることができる。
【０１２８】
絶縁層４６１を構成することが可能な有機絶縁物としては、ポリイミド、アクリル、ポリアミド、ベンゾシクロブテン、エポキシ等に代表される有機樹脂を用いることができる。
【０１２９】
また、絶縁層４６１を構成することが可能な、電気的作用または光学的作用により導電性が変化する有機化合物としては、正孔輸送性が高い有機化合物材料又は電子輸送性が高い有機化合物材料を用いることができる。
【０１３０】
正孔輸送性の高い有機化合物材料としては、４，４’−ビス［Ｎ−（１−ナフチル）−Ｎ−フェニル−アミノ］−ビフェニル（略称：α−ＮＰＤ）や４，４’−ビス［Ｎ−（３−メチルフェニル）−Ｎ−フェニル−アミノ］−ビフェニル（略称：ＴＰＤ）や４，４’，４’’−トリス（Ｎ，Ｎ−ジフェニル−アミノ）−トリフェニルアミン（略称：ＴＤＡＴＡ）、４，４’，４’’−トリス［Ｎ−（３−メチルフェニル）−Ｎ−フェニル−アミノ］−トリフェニルアミン（略称：ＭＴＤＡＴＡ）や４，４’−ビス（Ｎ−（４−（Ｎ，Ｎ−ジ−ｍ−トリルアミノ）フェニル）−Ｎ−フェニルアミノ）ビフェニル（略称：ＤＮＴＰＤ）などの芳香族アミン系（即ち、ベンゼン環−窒素の結合を有する）の化合物やフタロシアニン（略称：Ｈ２Ｐｃ）、銅フタロシアニン（略称：ＣｕＰｃ）、バナジルフタロシアニン（略称：ＶＯＰｃ）等のフタロシアニン化合物を用いることができる。ここに述べた物質は、主に１０−６ｃｍ２／Ｖｓ以上の正孔移動度を有する物質である。但し、電子よりも正孔の輸送性が高い物質であれば、上記の物質以外のものを用いてもよい。
【０１３１】
なお、有機化合物と無機化合物との混合層を設ける場合には、正孔輸送性の高い有機化合物材料と電子を受け取りやすい無機化合物材料とを混合させることが好ましい。このような構成とすることによって、本来内在的なキャリアをほとんど有さない有機化合物に多くのホールキャリアが発生し、極めて優れたホール注入性、ホール輸送性を示す。その結果、有機化合物層は優れた導電性を得ることが可能となる。
【０１３２】
電子を受け取りやすい無機化合物材料として、周期表第４族乃至第１２族のいずれかの遷移金属の金属酸化物、金属窒化物または金属酸化窒化物を用いることができる。具体的には、チタン酸化物（ＴｉＯｘ）、ジルコニウム酸化物（ＺｒＯｘ）、バナジウム酸化物（ＶＯｘ）、モリブデン酸化物（ＭｏＯｘ）、タングステン酸化物（ＷＯｘ）、タンタル酸化物（ＴａＯｘ）、ハフニウム酸化物（ＨｆＯｘ）、ニオブ酸化物（ＮｂＯｘ）、コバルト酸化物（Ｃｏｘ）、レニウム酸化物（ＲｅＯｘ）、ルテニウム酸化物（ＲｕＯｘ）、亜鉛酸化物（ＺｎＯ）、ニッケル酸化物（ＮｉＯｘ）、銅酸化物（ＣｕＯｘ）等を用いることができる。また、ここでは具体例として酸化物を例に挙げたが、もちろんこれらの窒化物や酸化窒化物を用いてもよい。
【０１３３】
電子輸送性の高い有機化合物材料としては、トリス（８−キノリノラト）アルミニウム（略称：Ａｌｑ３）、トリス（４−メチル−８−キノリノラト）アルミニウム（略称：Ａｌｍｑ３）、ビス（１０−ヒドロキシベンゾ［ｈ］−キノリナト）ベリリウム（略称：ＢｅＢｑ２）、ビス（２−メチル−８−キノリノラト）−４−フェニルフェノラト−アルミニウム（略称：ＢＡｌｑ）等キノリン骨格またはベンゾキノリン骨格を有する金属錯体等からなる材料を用いることができる。また、この他、ビス［２−（２−ヒドロキシフェニル）ベンゾオキサゾラト］亜鉛（略称：Ｚｎ（ＢＯＸ）２）、ビス［２−（２−ヒドロキシフェニル）ベンゾチアゾラト］亜鉛（略称：Ｚｎ（ＢＴＺ）２）などのオキサゾール系、チアゾール系配位子を有する金属錯体などの材料も用いることができる。さらに、金属錯体以外にも、２−（４−ビフェニリル）−５−（４−ｔｅｒｔ−ブチルフェニル）−１，３，４−オキサジアゾール（略称：ＰＢＤ）、１，３−ビス［５−（ｐ−ｔｅｒｔ−ブチルフェニル）−１，３，４−オキサジアゾール−２−イル］ベンゼン（略称：ＯＸＤ−７）、３−（４−ｔｅｒｔ−ブチルフェニル）−４−フェニル−５−（４−ビフェニリル）−１，２，４−トリアゾール（略称：ＴＡＺ）、３−（４−ｔｅｒｔ−ブチルフェニル）−４−（４−エチルフェニル）−５−（４−ビフェニリル）−１，２，４−トリアゾール（略称：ｐ−ＥｔＴＡＺ）、バソフェナントロリン（略称：ＢＰｈｅｎ）、バソキュプロイン（略称：ＢＣＰ）等を用いることができる。ここに述べた物質は、主に１０−６ｃｍ２／Ｖｓ以上の電子移動度を有する物質である。但し、正孔よりも電子の輸送性の高い物質であれば、上記の物質以外のものを用いてもよい。
【０１３４】
なお、有機化合物と無機化合物との混合層を設ける場合には、電子輸送性の高い有機化合物材料と電子を与えやすい無機化合物材料とを混合させることが好ましい。このような構成とすることによって、本来内在的なキャリアをほとんど有さない有機化合物に多くの電子キャリアが発生し、極めて優れた電子注入性、電子輸送性を示す。その結果、有機化合物層は優れた導電性を得ることが可能となる。
【０１３５】
電子を与えやすい無機化合物材料として、アルカリ金属酸化物、アルカリ土類金属酸化物、希土類金属酸化物、アルカリ金属窒化物、アルカリ土類金属窒化物、希土類金属窒化物を用いることができる。具体的には、リチウム酸化物（ＬｉＯｘ）、ストロンチウム酸化物（ＳｒＯｘ）、バリウム酸化物（ＢａＯｘ）、エルビウム酸化物（ＥｒＯｘ）、ナトリウム酸化物（ＮａＯｘ）、リチウム窒化物（ＬｉＮｘ）、マグネシウム窒化物（ＭｇＮｘ）、カルシウム窒化物、イットリウム窒化物（ＹＮｘ）、ランタン窒化物（ＬａＮｘ）等を用いることができる。
【０１３６】
さらには、無機化合物材料として、有機化合物から電子を受け取りやすい無機化合物材料または有機化合物に電子を与えやすい無機化合物材料であれば何でもよく、アルミニウム酸化物（ＡｌＯｘ）、ガリウム酸化物（ＧａＯｘ）、ケイ素酸化物（ＳｉＯｘ）、ゲルマニウム酸化物（ＧｅＯｘ）、インジウム錫酸化物（ＩＴＯ）等のほか、種々の金属酸化物、金属窒素化物または金属酸化窒化物を用いることができる。
【０１３７】
また、絶縁層４６１が金属酸化物または金属窒化物の中から選ばれた化合物と正孔輸送性の高い化合物とから形成される場合、さらに立体障害の大きな（平面構造とは異なり空間的な広がりを有する構造をもつ）化合物を加えた構成としてもよい。立体障害の大きな化合物としては、５，６，１１，１２−テトラフェニルテトラセン（略称：ルブレン）が好ましい。但し、これ以外に、ヘキサフェニルベンゼン、ｔ−ブチルペリレン、９，１０−ジ（フェニル）アントラセン、クマリン５４５Ｔ等も用いることができる。この他、デンドリマー等も有効である。
【０１３８】
さらには、電子輸送性の高い有機化合物材料で形成される層と、正孔輸送性の高い有機化合物材料層との間に、４−ジシアノメチレン−２−メチル−６−（１，１，７，７−テトラメチルジュロリジル−９−エニル）−４Ｈ−ピラン（略称：ＤＣＪＴ）、４−ジシアノメチレン−２−ｔ−ブチル−６−（１，１，７，７−テトラメチルジュロリジル−９−エニル）−４Ｈ−ピラン、ペリフランテン、２，５−ジシアノ−１，４−ビス（１０−メトキシ−１，１，７，７−テトラメチルジュロリジル−９−エニル）ベンゼン、Ｎ，Ｎ’−ジメチルキナクリドン（略称：ＤＭＱｄ）、クマリン６、クマリン５４５Ｔ、トリス（８−キノリノラト）アルミニウム（略称：Ａｌｑ３）、９，９’−ビアントリル、９，１０−ジフェニルアントラセン（略称：ＤＰＡ）や９，１０−ビス（２−ナフチル）アントラセン（略称：ＤＮＡ）、２，５，８，１１−テトラ−ｔ−ブチルペリレン（略称：ＴＢＰ）等の発光物質を設けてもよい。
【０１３９】
また、絶縁層４６１には、光学的作用により、電気抵抗が変化する材料を用いることができる。例えば、光を吸収することによって酸を発生する化合物（光酸発生剤）をドープした共役高分子を用いることができる。共役高分子として、ポリアセチレン類、ポリフェニレンビニレン類、ポリチオフェン類、ポリアニリン類、ポリフェニレンエチニレン類等を用いることができる。また、光酸発生剤としては、アリールスルホニウム塩、アリールヨードニウム塩、ｏ−ニトロベンジルトシレート、アリールスルホン酸ｐ−ニトロベンジルエステル、スルホニルアセトフェノン類、Ｆｅ−アレン錯体ＰＦ６塩等を用いることができる。
【０１４０】
絶縁層４６１は、蒸着法、電子ビーム蒸着法、スパッタリング法、ＣＶＤ法等を用いて形成することができる。また、有機化合物と無機化合物とを含む混合層は、各々の材料を同時に成膜することにより形成することができ、抵抗加熱蒸着同士による共蒸着法、電子ビーム蒸着同士による共蒸着法、抵抗加熱蒸着と電子ビーム蒸着による共蒸着法、抵抗加熱蒸着とスパッタリングによる成膜、電子ビーム蒸着とスパッタリングによる成膜など、同種、異種の方法を組み合わせて形成することができる。他の形成方法として、スピンコート法、ゾル−ゲル法、印刷法または液滴吐出法等を用いてもよいし、上記方法とこれらを組み合わせて絶縁層４６１を形成してもよい。
【０１４１】
なお、絶縁層４６１は、電気的作用又は光学的作用により記憶素子の導電性が変化する膜厚で形成する。
【０１４２】
第２の導電層４７２、配線層４８０は、第１の導電層４６４と同様な材料を用いることができ、同様な工程で形成できる。本実施例において、記憶素子へのデータの書き込みは電気的作用または光学的作用を加えることによって行うが、光学的作用によりデータの書き込みを行う場合、第１の導電層４６４、または第２の導電層４７２のうち、一方または両方は透光性を有するように設ける。透光性を有する導電層は、透明な導電性材料を用いて形成するか、または、透明な導電性材料でなくても光を透過する厚さで形成する。透明な導電性材料としては、酸化インジウムスズ（ＩＴＯ）、酸化亜鉛（ＺｎＯ）、酸化インジウム亜鉛（ＩＺＯ）、ガリウムを添加した酸化亜鉛（ＧＺＯ）などその他の透光性酸化物導電材料を用いることが可能である。ＩＴＯ及び酸化珪素を含む酸化インジウムスズ（以下、ＩＴＳＯと記す）や、酸化珪素を含んだ酸化インジウムに、さらに２〜２０％の酸化亜鉛（ＺｎＯ）を混合したものを用いても良い。
【０１４３】
第１の導電層４６４、第２の導電層４７２の材料には導電性の高い元素や化合物等用いる。本実施例で絶縁層４６１の材料には電気的作用や光学的作用により、結晶状態や導電性、形状が変化する物質を用いる。上記構成を有する記憶素子は電圧印加前後で導電性が変化するので、「初期状態」と「導電性変化後」とに対応した２つの値を記憶させることができる。
【０１４４】
絶縁層４８３は、酸化珪素、窒化珪素、酸化窒化珪素、酸化アルミニウム、窒化アルミニウム、酸窒化アルミニウムその他の無機絶縁性材料、又はアクリル酸、メタクリル酸及びこれらの誘導体、又はポリイミド（ｐｏｌｙｉｍｉｄｅ）、芳香族ポリアミド、ポリベンゾイミダゾール（ｐｏｌｙｂｅｎｚｉｍｉｄａｚｏｌｅ）などの耐熱性高分子、又は珪素、酸素、水素からなる化合物のうちＳｉ−Ｏ−Ｓｉ結合を含む無機シロキサン、珪素に結合されている水素がメチルやフェニルのような有機基に置換された有機シロキサンの絶縁材料で形成することができる。また、ポリビニルアルコール、ポリビニルブチラールなどのビニル樹脂、エポキシ樹脂、フェノール樹脂、ノボラック樹脂、アクリル樹脂、メラミン樹脂、ウレタン樹脂等の樹脂材料を用いる。また、ベンゾシクロブテン、パリレン、フッ化アリレンエーテル、ポリイミドなどの有機材料、シロキサンポリマー等の重合によってできた化合物材料、水溶性ホモポリマーと水溶性共重合体を含む組成物材料等を用いてもよい。作製法としては、プラズマＣＶＤ法や熱ＣＶＤ法などの気相成長法やスパッタリング法を用いることができる。また、液滴吐出法や、印刷法（スクリーン印刷やオフセット印刷などパターンが形成される方法）を用いることもできる。塗布法で得られるＳＯＧ膜なども用いることができる。また、炭素膜、ＤＬＣ膜を用いてもよい。ＤＬＣ膜は室温から１００℃以下の温度範囲で成膜可能であるため、絶縁層４６１が耐熱性の低い材料であっても上方に容易に成膜することができる。ＤＬＣ膜は、プラズマＣＶＤ法（代表的には、ＲＦプラズマＣＶＤ法、マイクロ波ＣＶＤ法、電子サイクロトロン共鳴（ＥＣＲ）ＣＶＤ法、熱フィラメントＣＶＤ法など）、燃焼炎法、スパッタ法、イオンビーム蒸着法、レーザ蒸着法などで形成することができる。成膜に用いる反応ガスは、水素ガスと、炭化水素系のガス（例えばＣＨ４、Ｃ２Ｈ２、Ｃ６Ｈ６など）とを用い、グロー放電によりイオン化し、負の自己バイアスがかかったカソードにイオンを加速衝突させて成膜する。また、ＣＮ膜は反応ガスとしてＣ２Ｈ４ガスとＮ２ガスとを用いて形成すればよい。ＤＬＣ膜は酸素に対するブロッキング効果が高い。
【０１４５】
アンテナとして機能する導電層４９５の材料としては、金（Ａｕ）、白金（Ｐｔ）、ニッケル（Ｎｉ）、タングステン（Ｗ）、モリブデン（Ｍｏ）、コバルト（Ｃｏ）、銅（Ｃｕ）、アルミニウム（Ａｌ）、マンガン（Ｍｎ）、チタン（Ｔｉ）等から選ばれた一種の元素または当該元素を複数含む合金等を用いることができる。また、アンテナとして機能する導電層４９５の形成方法は、蒸着、スパッタ、ＣＶＤ法、スクリーン印刷やグラビア印刷等の各種印刷法または液滴吐出法等を用いることができる。
【０１４６】
また、本実施例では、上記構成において、第１の導電層４６４と、絶縁層４６１との間に、整流性を有する素子を設けてもよい。整流性を有する素子とは、ゲート電極とドレイン電極を接続したトランジスタ、またはダイオードである。このように、整流性がある素子を設けることにより、１つの方向にしか電流が流れないために、誤差が減少し、読み出しマージンが向上する。なお、整流性を有する素子は、絶縁層４６１と第２の導電層４７２との間に設けてもよい。
【０１４７】
また、記憶装置はパッシブマトリクス型でもアクティブマトリクス型でもよい。パッシブマトリクス型であると、複数の記憶素子がひとつの同じトランジスタに接続される。アクティブマトリクス型であると、記憶素子はそれぞれひとつのトランジスタに接続される。
【０１４８】
なお、ここではトランジスタ４６７ａ、トランジスタ４６７ｂを含む素子形成層の上方に記憶素子４７４またはアンテナとして機能する導電層４９５を設けた場合を示しているが、この構成に限られず記憶素子４７４またはアンテナとして機能する導電層４９５を、素子形成層の下方や同一の層に設けることも可能である。素子形成層によって集積回路が構成されている。
【０１４９】
また、本実施例のように集積回路部にアンテナとして機能する導電層を直接形成してもよいし、集積回路部とを含む基板と、アンテナとして機能する導電層が設けられた基板とを、接着性を有する樹脂により貼り合わせてもよい。この場合、集積回路部と導電層とは樹脂中に含まれる導電性微粒子を介して電気的に接続すればよい。また、銀ペースト、銅ペースト、カーボンペースト等の導電性接着剤や半田接合を行う方法を用いて集積回路部を含む基板と、アンテナとして機能する導電層が設けられた基板とを貼り合わせてもよい。
【０１５０】
このように、記憶装置およびアンテナを備えた半導体装置を形成することができる。また、本実施例では、基板上にトランジスタを形成して素子形成層を設けることもできるし、基板としてＳｉ等の半導体基板を用いて、基板上に電界効果トランジスタを形成することによって素子形成層を設けてもよい。また、基板としてＳＯＩ基板を用いて、その上に素子形成層を設けてもよい。この場合、ＳＯＩ基板はウェハの貼り合わせによる方法や酸素イオンをＳｉ基板内に打ち込むことにより内部に絶縁層を形成するＳＩＭＯＸと呼ばれる方法を用いて形成すればよい。またトランジスタに接続するセンサを設けてもよい。
【０１５１】
また、集積回路部は蒸着、スパッタ法、ＣＶＤ法、印刷法または液滴吐出法等を用いて形成することができる。なお、各場所によって異なる方法を用いて形成してもかまわない。例えば、高速動作が必要とされるトランジスタは基板上にＳｉ等からなる半導体層を形成した後に熱処理により結晶化させて設け、その後、素子形成層の上方にスイッチング素子として機能するトランジスタを印刷法や液滴吐出法を用いて有機トランジスタとして設けることができる。
【０１５２】
なお、トランジスタに接続するセンサを設けてもよい。センサとしては、温度、湿度、照度、ガス（気体）、重力、圧力、音（振動）、加速度、その他の特性を物理的又は化学的手段により検出する素子が挙げられる。センサは、代表的には抵抗素子、容量結合素子、誘導結合素子、光起電力素子、光電変換素子、熱起電力素子、トランジスタ、サーミスタ、ダイオードなどの半導体素子で形成される。
【０１５３】
なお、本実施例は、上記実施の形態、実施例と自由に組み合わせて行うことができる。また本実施例で示した、基板４５０、基板４９１は、可撓性を有する基板を用いており、可撓性を有する基板上に接着し、設置することで、可撓性を有する半導体装置を得ることができる。可撓性を有する基板とは、ポリプロピレン、ポリエステル、ビニル、ポリフッ化ビニル、塩化ビニルなどからなるフィルム、繊維質な材料からなる紙、基材フィルム（ポリエステル、ポリアミド、無機蒸着フィルム、紙類等）と接着性合成樹脂フィルム（アクリル系合成樹脂、エポキシ系合成樹脂等）との積層フィルムなどに相当する。フィルムは、被処理体と加熱処理と加圧処理が行われるものであり、加熱処理と加圧処理を行う際には、フィルムの最表面に設けられた接着層か、又は最外層に設けられた層（接着層ではない）を加熱処理によって溶かし、加圧により接着する。また、基板に接着層が設けられていてもよいし、接着層が設けられていなくてもよい。接着層は、熱硬化樹脂、紫外線硬化樹脂、エポキシ樹脂系接着剤、樹脂添加剤等の接着剤を含む層に相当する。
【０１５４】
本発明により、信号配線層を囲む形で導電層を配置することにより、アンテナからの受信または送信の信号の伝搬特性を向上できる。また、電磁シールド性に優れるため、集積回路の信号配線への干渉を防ぐことができる。よって、高性能かつ信頼性の高い半導体装置を提供することができる。
【実施例４】
【０１５５】
本実施例では本発明の半導体装置を作製する際用いることができる加工方法について説明する。
【０１５６】
本実施例では、半導体装置の集積回路で用いられる薄膜トランジスタ、容量、配線等を形成する際、レジストを露光マスクによって所望の形状に加工したレジストパターンを用いる。
【０１５７】
本実施例で用いる、回折格子パターン或いは半透膜からなる光強度低減機能を有する補助パターンを設置した露光マスクについて図１６を用いて説明する。
【０１５８】
図１６（Ａ）は、露光マスクの一部を拡大した上面図である。また、図１６（Ａ）に対応する露光マスクの一部の断面図を図１６（Ｂ）に示す。図１６（Ｂ）には露光マスクと、レジストが全面に塗布形成された基板とを対応させて図示している。
【０１５９】
また図１６は図１５と対応しており、図１６で作製したレジストパターン５１９は図１５におけるダブルゲートＴＦＴ５１０を作製するために用いられている。
【０１６０】
図１６（Ａ）において、露光マスクは、Ｃｒなどの金属膜からなる遮光部６０１ａ、６０１ｂと、補助パターンとして、半透膜６０２が設けられた部分とが設置されている。遮光部６０１ａの幅は、ｔ１と示し、遮光部６０１ｂの幅は、ｔ２と示し、半透膜６０２が設けられた部分の幅はＳ１と示している。遮光部６０１ｂと遮光部６０１ｂとの間隔がＳ１とも言える。
【０１６１】
図１６（Ｂ）において、露光マスクは、透光性の基体６００にＭｏＳｉＮからなる半透膜６０２を設け、半透膜６０２と積層するようにＣｒなどの金属膜からなる遮光部６０１ａ、６０１ｂを設けている。半透膜６０２は他にＭｏＳｉ、ＭｏＳｉＯ、ＭｏＳｉＯＮ、ＣｒＳｉなどを用いて形成することができる。
【０１６２】
図１６（Ａ）及び図１６（Ｂ）に示す露光マスクを用いてレジスト膜の露光を行うと、非露光領域６０３ａと露光領域６０３ｂが形成される。露光時には光が、遮光部の回り込みや半透膜を通過することによって図１６（Ｂ）に示す露光領域６０３ｂが形成される。
【０１６３】
そして、現像を行うと、露光領域６０３ｂが除去されて、図１５（Ａ）に示すレジストパターン５１９が得られる。
【０１６４】
また、他の露光マスクの例として、複数のスリットを有する回折格子パターン６１２を遮光部６０１ａと遮光部６０１ｂとの間に設けた露光マスクの上面図を図１６（Ｃ）に示す。図１６（Ｃ）に示す露光マスクを用いても同様に図１５（Ａ）に示すレジストパターン５１９が得られる。
【０１６５】
また、他の露光マスクの例として、遮光部６０１ａと遮光部６０１ｂとの間に露光限界以下の間隔を設けた露光マスクの上面図を図１６（Ｄ）に示す。例えば、ｔ１を６μｍ、ｔ２を６μｍ、Ｓ１を１μｍとした露光マスクを用いて最適な露光条件で露光した後、実施の形態１の作製工程に従えば、２つのチャネル形成領域の間隔が２μｍ未満であるダブルゲート構造のＴＦＴを作製することができる。図１６（Ｄ）に示す露光マスクを用いても同様に図１５（Ａ）に示すレジストパターン５１９が得られる。
【０１６６】
このように図１６に示す方法でレジスト膜を加工すると、工程を増やさずに選択的に微細な加工ができ、多様なレジストパターンが得られる。このようなレジストパターンを用いて、ダブルゲートＴＦＴ５１０、シングルゲートＴＦＴ５２０、容量５３０、配線５４０を作製した例を図１５に示す。
【０１６７】
図１５（Ａ）において、基板５００、絶縁層５０８上に半導体層５０１、半導体層５０２、半導体層５０３が形成されている。半導体層５０１、半導体層５０２、半導体層５０３を覆うようにゲート絶縁層５０４、第１の導電膜５０５、第２の導電膜５０６が形成され、図１６で示したように作製された形状の異なるレジストパターン５１９、レジストパターン５２９、レジストパターン５３９、レジストパターン５４９が形成されている。
【０１６８】
レジストパターン５１９は２個所の凸部を有する形状であり、レジストパターン５２９は側端部になだらかな段差を有する形状であり、レジストパターン５３９は凸部が中央よりずれた位置にある形状であり、レジストパターン５４９は段差も凹凸もない形状である。
【０１６９】
レジストパターン５１９、レジストパターン５２９、レジストパターン５３９、レジストパターン５４９を用いてエッチング処理による加工を行い、第１のゲート電極層５１１、第２のゲート電極層５１２ａ、第２のゲート電極層５１２ｂ、第１のゲート電極層５２１、第２のゲート電極層５２２、第１のゲート電極層５３１、第２のゲート電極層５３２、第１の配線層５４１、及び第２の配線層５４２を形成する。第２のゲート電極層５１２ａ、第２のゲート電極層５１２ｂ、第２のゲート電極層５２２、及び第２のゲート電極層５３２をマスクとして、半導体層５０１、半導体層５０２、半導体層５０３に一導電型を有する不純物元素を添加し、低濃度不純物領域５１４ａ、低濃度不純物領域５１４ｂ、低濃度不純物領域５１４ｃ、低濃度不純物領域５２４ａ、低濃度不純物領域５２４ｂ、低濃度不純物領域５３４ａ、低濃度不純物領域５３４ｂを形成する（図１５（Ｂ）参照。）。
【０１７０】
さらに、第１のゲート電極層５１１、第２のゲート電極層５１２ａ、第２のゲート電極層５１２ｂ、第１のゲート電極層５２１、第２のゲート電極層５２２、第１のゲート電極層５３１、第２のゲート電極層５３２をマスクとして、半導体層５０１、半導体層５０２、半導体層５０３に一導電型を有する不純物元素を添加し、高濃度不純物領域５１５ａ、高濃度不純物領域５１５ｂ、低濃度不純物領域５１６ａ、低濃度不純物領域５１６ｂ、高濃度不純物領域５２５ａ、高濃度不純物領域５２５ｂ、低濃度不純物領域５２６ａ、低濃度不純物領域５２６ｂ、高濃度不純物領域５３５ａ、高濃度不純物領域５３５ｂ、低濃度不純物領域５３６ａ、低濃度不純物領域５３６ｂを形成する。また、レジストパターン５１３ａ、レジストパターン５１３ｂ、レジストパターン５２３、レジストパターン５３３、レジストパターン５４３を除去し、ダブルゲートＴＦＴ５１０、シングルゲートＴＦＴ５２０、容量５３０、配線５４０が作製される（図１５（Ｃ）参照。）。
【０１７１】
添加する一導電型を付与する不純物元素としてｎ型を付与する不純物元素（例えばリン（Ｐ））とすれば、ｎ型を有する不純物領域を有するｎチャネル型ＴＦＴを作製することができ、添加する一導電型を付与する不純物元素としてｐ型を付与する不純物元素（例えばボロン（Ｂ））とすれば、ｐ型を有する不純物領域を有するｐチャネル型ＴＦＴを作製することができる。
【０１７２】
また、一導電型を付与する不純物元素を添加するドーピング条件などを制御すれば、低濃度不純物領域を形成せず、全ての不純物領域を高濃度不純物領域とすることができる。本実施例では、２段階にわたり一導電型を付与する不純物元素を添加して異なる濃度の不純物領域を形成する例を示したが、一回の一導電型を付与する不純物元素を添加する工程で、図１５（Ｃ）のような低濃度不純物領域と高濃度不純物領域を有するＴＦＴ、容量を作製することができる。
【０１７３】
同一工程で、ダブルゲートＴＦＴ５１０、シングルゲートＴＦＴ５２０の２種類のＴＦＴを作製することができる。ダブルゲートＴＦＴ５１０は、第１のゲート電極層５１１上に隣接する第２のゲート電極層５１２ａ、第２のゲート電極層５１２ｂを有している。第２のゲート電極層５１２ａ、第２のゲート電極層５１２ｂの間隔を短く形成することができるので、低濃度不純物領域５１４ｂの幅を狭くすることができ、ＴＦＴのサイズも小さくすることができる。よって微細化が可能なり、半導体装置の精密化、高性能化、軽量化などを達成することができる。
【０１７４】
容量５３０は、第１のゲート電極層５３１を第２のゲート電極層より幅広い形状に形成できるので、低濃度不純物領域５３６ｂの領域を広く形成することができる。低濃度不純物領域とゲート電極層間で形成される容量の方が、不純物元素が添加されない領域５３７とゲート電極層間で形成される容量よりも大きいので、第１のゲート電極層５３１下の低濃度不純物領域５３６ｂを広く形成すると大きな容量を得ることができる。
【０１７５】
配線５４０は、他のゲート電極層のように幅が狭くなることもなく第１の配線層５４１と第２の配線層５４２とがほぼ同じ幅で積層して形成することができるので、低抵抗な配線層を作製することができる。また、微細な配線層を作製することができる。
【０１７６】
このように、本実施例を用いると、同一な工程で、所望とする性能に合わせた異なった形状で導電層や絶縁層の加工をすることができる。よって、異なる種類のＴＦＴや、サイズの異なる配線層などを、工程を増加することなく作製することができる。本実施例は、実施の形態１乃至５、及び実施例１乃至３のそれぞれと自由に組み合わせることができる。
【実施例５】
【０１７７】
本実施例の半導体装置の構成について、図１３を参照して説明する。図１３に示すように、本発明の半導体装置２８は、非接触でデータを交信する機能を有し、電源回路１１、クロック発生回路１２、データ復調／変調回路１３、他の回路を制御する制御回路１４、インターフェース回路１５、記憶回路１６、データバス１７、アンテナ（アンテナコイル）１８、センサ２６、センサ回路２７を有する。
【０１７８】
電源回路１１は、アンテナ１８から入力された交流信号を基に、半導体装置２８の内部の各回路に供給する各種電源を生成する回路である。クロック発生回路１２は、アンテナ１８から入力された交流信号を基に、半導体装置２８の内部の各回路に供給する各種クロック信号を生成する回路である。データ復調／変調回路１３は、リーダライタ１９と交信するデータを復調／変調する機能を有する。制御回路１４は、記憶回路１６を制御する機能を有する。アンテナ１８は、電磁波或いは電波の送受信を行う機能を有する。リーダライタ１９は、半導体装置との交信、制御及びそのデータに関する処理を制御する。なお、半導体装置は上記構成に制約されず、例えば、電源電圧のリミッタ回路や暗号処理専用ハードウエアといった他の要素を追加した構成であってもよい。
【０１７９】
記憶回路１６は、一対の導電層間に絶縁層又は相変化層が挟まれた記憶素子を有することを特徴とする。なお、記憶回路１６は、一対の導電層間に絶縁層又は相変化層が挟まれた記憶素子のみを有していてもよいし、他の構成の記憶回路を有していてもよい。他の構成の記憶回路とは、例えば、ＤＲＡＭ、ＳＲＡＭ、ＦｅＲＡＭ、マスクＲＯＭ、ＰＲＯＭ、ＥＰＲＯＭ、ＥＥＰＲＯＭ及びフラッシュメモリから選択される１つ又は複数に相当する。
【０１８０】
センサ２６は抵抗素子、容量結合素子、誘導結合素子、光起電力素子、光電変換素子、熱起電力素子、トランジスタ、サーミスタ、ダイオードなどの半導体素子で形成される。センサ回路２７はインピーダンス、リアクタンス、インダクタンス、電圧又は電流の変化を検出し、アナログ／デジタル変換（Ａ／Ｄ変換）して制御回路１４に信号を出力する。
【実施例６】
【０１８１】
本発明によりプロセッサチップ（無線チップ、無線プロセッサ、無線メモリ、無線タグともよぶ）として機能する半導体装置を形成することができる。本発明の半導体装置の用途は広範にわたるが、例えば、紙幣、硬貨、有価証券類、証書類、無記名債券類、包装用容器類、書籍類、記録媒体、身の回り品、乗物類、食品類、衣類、保健用品類、生活用品類、薬品類及び電子機器等に設けて使用することができる。
【０１８２】
紙幣、硬貨とは、市場に流通する金銭であり、特定の地域で貨幣と同じように通用するもの（金券）、記念コイン等を含む。有価証券類とは、小切手、証券、約束手形等を指し、プロセッサチップ１９０を設けることができる（図１４（Ａ）参照）。証書類とは、運転免許証、住民票等を指し、プロセッサチップ１９１を設けることができる（図１４（Ｂ）参照）。乗物類とは、自転車等の車両、船舶等を指し、プロセッサチップ１９６を設けることができる（図１４（Ｇ）参照）。無記名債券類とは、切手、おこめ券、各種ギフト券等を指す。包装用容器類とは、お弁当等の包装紙、ペットボトル等を指し、プロセッサチップ１９３を設けることができる（図１４（Ｄ）参照）。書籍類とは、書物、本等を指し、プロセッサチップ１９４を設けることができる（図１４（Ｅ）参照）。記録媒体とは、ＤＶＤソフト、ビデオテープ等を指、プロセッサチップ１９５を設けることができる（図１４（Ｆ）参照）。身の回り品とは、鞄、眼鏡等を指し、プロセッサチップ１９７を設けることができる（図１４（Ｃ）参照）。食品類とは、食料品、飲料等を指す。衣類とは、衣服、履物等を指す。保健用品類とは、医療器具、健康器具等を指す。生活用品類とは、家具、照明器具等を指す。薬品類とは、医薬品、農薬等を指す。電子機器とは、液晶表示装置、ＥＬ表示装置、テレビジョン装置（テレビ受像機、薄型テレビ受像機）、携帯電話等を指す。
【０１８３】
本発明の半導体装置は、プリント基板に実装したり、表面に貼ったり、埋め込んだりして、物品に固定される。例えば、本なら紙に埋め込んだり、有機樹脂からなるパッケージなら有機樹脂に埋め込んだりして、各物品に固定される。本発明の半導体装置は、小型、薄型、軽量を実現するため、物品に固定した後も、その物品自体のデザイン性を損なうことがない。また、紙幣、硬貨、有価証券類、無記名債券類、証書類等に本発明の半導体装置を設けることにより、認証機能を設けることができ、この認証機能を活用すれば、偽造を防止することができる。また、包装用容器類、記録媒体、身の回り品、食品類、衣類、生活用品類、電子機器等に本発明の半導体装置を設けることにより、検品システム等のシステムの効率化を図ることができる。
【０１８４】
また、物の管理や流通のシステムに応用することが可能な例を、図１２を用いて説明する。ここでは、商品へプロセッサチップを実装する例を説明する。図１２（Ａ）に示すように、ビール瓶３４００にラベル３４０１を用いてプロセッサチップ３４０２を実装する。
【０１８５】
プロセッサチップ３４０２には、製造日、製造場所、使用材料等の基本事項を記録する。このような基本事項は、書き換える必要がないためマスクＲＯＭや本発明の記憶素子等の書き換え不能な記憶素子（メモリ）を用いて記録するとよい。製造日、製造場所、使用材料等の基本事項は、消費者が商品を購入する際に正確に入手したい情報である。このような情報を書き換え不可能な記憶素子に記録するということによって、情報の改ざんなどを防ぐことができるので、消費者へ信頼性のある正確な情報を伝達することができる。加えてプロセッサチップ３４０２には、各ビール瓶の配送先、配送日時等の個別事項を記録する。例えば、図１２（Ｂ）に示すように、ビール瓶３４００がベルトコンベア３４１２により流れ、ライタ装置３４１３を通過するときに、各配送先、配送日時を記録することができる。このような個別事項は、ＥＥＲＯＭ等の書き換え、消去可能なメモリを用いて記録するとよい。
【０１８６】
また配達先から購入された商品情報がネットワークを通じて物流管理センターへ送信されると、この商品情報に基づき、ライタ装置又はライタ装置を制御するパーソナルコンピュータ等が配送先や配送日時を算出し、プロセッサチップへ記録するようなシステムを構築するとよい。
【０１８７】
また配達はケース毎に行われるため、ケース毎、又は複数のケース毎にプロセッサチップを実装し、個別事項を記録することもできる。
【０１８８】
このような複数の配達先が記録されうる商品は、プロセッサチップを実装することにより、手作業で行う入力にかかる時間を削減でき、それに起因した入力ミスを低減することができる。加えて物流管理の分野において最もコストのかかる人件費用を削減することができる。従って、プロセッサを実装したことにより、ミスの少ない、低コストな物流管理を行うことができる。
【０１８９】
さらに配達先において、ビールに合う食料品や、ビールを使った料理法等の応用事項を記録してもよい。その結果、食料品等の宣伝を兼ねることができ、消費者の購買意欲を高めることができる。このような応用事項は、ＥＥＲＯＭ等の書き換え、消去可能なメモリを用いて記録するとよい。このようにプロセッサチップを実装することにより、消費者へ提供できる情報を増大させることができるため、消費者は安心して商品を購入することができる。
【０１９０】
次に、本発明の半導体装置を実装した電子機器の一態様について図面を参照して説明する。ここで例示する電子機器は携帯電話機であり、筐体２７００、２７０６、パネル２７０１、ハウジング２７０２、プリント配線基板２７０３、操作ボタン２７０４、バッテリ２７０５を有する（図１３（Ｂ）参照）。パネル２７０１はハウジング２７０２に脱着自在に組み込まれ、ハウジング２７０２はプリント配線基板２７０３に嵌着される。ハウジング２７０２はパネル２７０１が組み込まれる電子機器に合わせて、形状や寸法が適宜変更される。プリント配線基板２７０３には、パッケージングされた複数の半導体装置が実装されており、このうちの１つとして、本発明の半導体装置を用いることができる。プリント配線基板２７０３に実装される複数の半導体装置は、コントローラ、中央処理ユニット（ＣＰＵ、Ｃｅｎｔｒａｌ  Ｐｒｏｃｅｓｓｉｎｇ  Ｕｎｉｔ）、メモリ、電源回路、音声処理回路、送受信回路等のいずれかの機能を有する。
【０１９１】
パネル２７０１は、接続フィルム２７０８を介して、プリント配線基板２７０３と組み合わされる。上記のパネル２７０１、ハウジング２７０２、プリント配線基板２７０３は、操作ボタン２７０４やバッテリ２７０５と共に、筐体２７００、２７０６の内部に収納される。パネル２７０１が含む画素領域２７０９は、筐体２７００に設けられた開口窓から視認できるように配置されている。
【０１９２】
上記の通り、本発明の半導体装置は、小型、薄型、軽量であることを特徴としており、上記特徴により、電子機器の筐体２７００、２７０６内部の限られた空間を有効に利用することができる。
【０１９３】
また、本発明の半導体装置は、一対の導電層間に絶縁層が挟まれた単純な構造の記憶素子を有するため、安価な半導体装置を用いた電子機器を提供することができる。また、本発明の半導体装置は高集積化が容易なため、大容量の記憶回路を有する半導体装置を用いた電子機器を提供することができる。
【０１９４】
また、本発明の半導体装置が有する記憶装置は、光学的作用又は電気的作用によりデータの書き込みを行うものであり、不揮発性であって、データの追記が可能であることを特徴とする。上記特徴により、書き換えによる偽造を防止することができ、新たなデータを追加して書き込むことができる。従って、高機能化と高付加価値化を実現した半導体装置を用いた電子機器を提供することができる。
【０１９５】
なお、筐体２７００、２７０６は、携帯電話機の外観形状を一例として示したものであり、本実施例に係る電子機器は、その機能や用途に応じて様々な態様に変容しうる。
【図面の簡単な説明】
【０１９６】
【図１】本発明の実施の形態１で示す半導体装置を示した図である。
【図２】本発明の実施の形態２で示す半導体装置を示した図である。
【図３】本発明の実施の形態３で示す半導体装置を示した図である。
【図４】本発明の実施の形態４で示す半導体装置を示した図である。
【図５】本発明の実施の形態５で示す半導体装置を示した図である。
【図６】本発明の実施例１で示す、半導体装置の構成図である。
【図７】本発明の実施例１で示す、半導体装置の上面図及び断面図である。
【図８】本発明の実施例２で示す半導体装置の作製方法を示した図である。
【図９】本発明の実施例２で示す半導体装置の作製方法を示した図である。
【図１０】本発明の実施例２で示す半導体装置を示した図である。
【図１１】本発明の実施例３で示す半導体装置を示した図である。
【図１２】本発明の実施例６で示す半導体装置の適用例を説明する図。
【図１３】本発明の実施例５で示す半導体装置の適用例を説明する図。
【図１４】本発明の実施例６で示す半導体装置の適用例を説明する図。
【図１５】本発明の実施例４で示す半導体装置の作製方法を示した図である。
【図１６】本発明に適用できる露光マスクの上面図及び断面図を示す図。（実施例４）
【図１】
2007005782.tif 000003
【図２】
2007005782.tif 000004
【図３】
2007005782.tif 000005
【図４】
2007005782.tif 000006
【図５】
2007005782.tif 000007
【図６】
2007005782.tif 000008
【図７】
2007005782.tif 000009
【図８】
2007005782.tif 000010
【図９】
2007005782.tif 000011
【図１０】
2007005782.tif 000012
【図１１】
2007005782.tif 000013
【図１２】
2007005782.tif 000014
【図１３】
2007005782.tif 000015
【図１４】
2007005782.tif 000016
【図１５】
2007005782.tif 000017
【図１６】
2007005782.tif 000018